(57)【要約】      （修正有）【課題】本発明は、耐摩耗性に優れ、感光層に固形状異物が発生することを抑制できる電子写真感光体を提供する。【解決手段】電子写真感光体１は、導電性基体２と感光層３とを備える。感光層３は、電荷発生層３ａと、電荷輸送層３ｂとを含む。電荷発生層３ａは、電荷発生剤を含む。電荷輸送層３ｂは、フィラー粒子とバインダー樹脂とを少なくとも含む。バインダー樹脂は、一般式（１）で表されるポリアリレート樹脂を含む。フィラー粒子の含有量は、１００．０質量部のバインダー樹脂に対して、０．５質量部以上２０．０質量部以下である。2018087940.tif 000060【選択図】図１
2018087940.tif 000002
【特許請求の範囲】
【請求項１】
導電性基体と感光層とを備える、電子写真感光体であって、
前記感光層は、電荷発生層と、電荷輸送層とを含み、
前記電荷発生層は、電荷発生剤を含み、
前記電荷輸送層は、フィラー粒子とバインダー樹脂とを少なくとも含み、
前記バインダー樹脂は、一般式（１）で表されるポリアリレート樹脂を含み、
前記フィラー粒子の含有量は、１００．０質量部の前記バインダー樹脂に対して、０．５質量部以上２０．０質量部以下である、電子写真感光体。
【化１】
2018087940.tif 000050
前記一般式（１）中、
Ｘは、化学式（ＸＡ）、（ＸＢ）又は（ＸＣ）で表される二価の基を表し、
Ｙは、化学式（ＹＡ）、（ＹＢ）、（ＹＣ）又は（ＹＤ）で表される二価の基を表し、ＸとＹとは互いに異なっており、
ｋｒ及びｋｔは、各々独立に、２又は３を表し、
ｒ及びｓは、各々独立に、数式（２）及び（３）を満たす正の数を表し、
ｔ及びｕは、各々独立に、前記数式（２）及び（３）を満たす０以上の数を表す。
ｒ＋ｓ＋ｔ＋ｕ＝１００・・・（２）
ｒ＋ｔ＝ｓ＋ｕ        ・・・（３）
【化２】
2018087940.tif 000051
【化３】
2018087940.tif 000052
【請求項２】
前記一般式（１）中、ｔ及びｕは、各々、０ではない、請求項１に記載の電子写真感光体。
【請求項３】
前記一般式（１）で表されるポリアリレート樹脂は、一般式（１−１）、（１−２）、（１−３）又は（１−４）で表されるポリアリレート樹脂である、請求項１又は２に記載の電子写真感光体。
【化４】
2018087940.tif 000053
前記一般式（１−１）、（１−２）、（１−３）及び（１−４）中、ｒ11、ｓ11、ｔ11及びｕ11は、各々独立に、数式（２’）、（３’）及び（４）を満たす正の数を表す。
ｒ11＋ｓ11＋ｔ11＋ｕ11＝１００            ・・・（２’）
ｒ11＋ｔ11＝ｓ11＋ｕ11                    ・・・（３’）
０．３０≦ｓ11／（ｓ11＋ｕ11）≦０．７０  ・・・（４）
【請求項４】
前記一般式（１）中、
ｔ及びｕは、各々、０ではなく、
Ｙは、前記化学式（ＹＡ）、（ＹＢ）又は（ＹＣ）で表される二価の基を表し、ＸとＹとは互いに異なっている、請求項１〜３の何れか一項に記載の電子写真感光体。
【請求項５】
前記一般式（１）で表されるポリアリレート樹脂は、一般式（１−１）で表されるポリアリレート樹脂である、請求項１〜４の何れか一項に記載の電子写真感光体。
【化５】
2018087940.tif 000054
前記一般式（１−１）、（１−２）、（１−３）及び（１−４）中、ｒ11、ｓ11、ｔ11及びｕ11は、各々独立に、数式（２’）、（３’）及び（４）を満たす正の数を表す。
ｒ11＋ｓ11＋ｔ11＋ｕ11＝１００            ・・・（２’）
ｒ11＋ｔ11＝ｓ11＋ｕ11                    ・・・（３’）
０．３０≦ｓ11／（ｓ11＋ｕ11）≦０．７０  ・・・（４）
【請求項６】
前記一般式（１）で表されるポリアリレート樹脂は、化学式（１−５）で表されるポリアリレート樹脂である、請求項１に記載の電子写真感光体。
【化６】
2018087940.tif 000055
【請求項７】
前記フィラー粒子の平均一次粒径は、５ｎｍ以上１０００ｎｍ以下である、請求項１〜６の何れか一項に記載の電子写真感光体。
【請求項８】
前記フィラー粒子は、シリカ粒子である、請求項１〜７の何れか一項に記載の電子写真感光体。
【請求項９】
前記シリカ粒子の表面は、化学式（９）で表される基を有する、請求項８に記載の電子写真感光体。
【化７】
2018087940.tif 000056
【請求項１０】
前記電荷輸送層は、正孔輸送剤を更に含み、
前記正孔輸送剤は、一般式（１０）又は（１１）で表される化合物を含む、請求項１〜９の何れか一項に記載の電子写真感光体。
【化８】
2018087940.tif 000057
前記一般式（１０）中、
Ｒ101、Ｒ103、Ｒ104、Ｒ105、Ｒ106、Ｒ107及びＲ108は、各々独立に、水素原子、炭素原子数１以上８以下のアルキル基、フェニル基又は炭素原子数１以上８以下のアルコキシ基を表し、
Ｒ102及びＲ109は、各々独立に、炭素原子数１以上８以下のアルキル基、フェニル基又は炭素原子数１以上８以下のアルコキシ基を表し、
ｂ1及びｂ2は、各々独立に、０以上５以下の整数を表す。
【化９】
2018087940.tif 000058
前記一般式（１１）中、
Ｒ111及びＲ112は、各々独立に、炭素原子数１以上６以下のアルキル基、炭素原子数１以上６以下のアルコキシ基、炭素原子数６以上１４以下のアリール基、炭素原子数６以上１４以下のアリールオキシ基、炭素原子数７以上２０以下のアラルキル基又はハロゲン原子を表し、
ｄ1及びｄ2は、各々独立に、０以上５以下の整数を表し、
ｄ3は、１又は２を表す。
【請求項１１】
前記正孔輸送剤は、前記一般式（１０）又は（１１）で表される化合物のうち、前記一般式（１１）で表される化合物を含む、請求項１０に記載の電子写真感光体。
【請求項１２】
前記一般式（１１）中、
Ｒ111及びＲ112は、各々、炭素原子数１以上６以下のアルキル基を表し、
ｄ1及びｄ2は、各々独立に、０又は１を表し、
ｄ3は、１を表す、請求項１１に記載の電子写真感光体。
【請求項１３】
前記一般式（１１）で表される化合物は、下記化学式（ＨＴ−２）又は（ＨＴ−３）で表される化合物を含む、請求項１１又は１２に記載の電子写真感光体。
【化１０】
2018087940.tif 000059
【発明の詳細な説明】
【技術分野】
【０００１】
本発明は、電子写真感光体に関する。
【背景技術】
【０００２】
電子写真感光体は、像担持体として電子写真方式の画像形成装置（例えば、プリンター又は複合機）において用いられる。電子写真感光体は、感光層を備える。電子写真感光体としては、例えば、単層型電子写真感光体又は積層型電子写真感光体が用いられる。単層型電子写真感光体は、電荷発生の機能と電荷輸送の機能とを有する単層の感光層を備える。積層型電子写真感光体は、感光層として、電荷発生の機能を有する電荷発生層と、電荷輸送の機能を有する電荷輸送層とを備える。
【０００３】
特許文献１には、下記一般式で表されるポリアリレート樹脂の少なくとも１種を結合剤樹脂として含む電子写真感光体が記載されている。
【０００４】
【化１】
2018087940.tif 000003
【先行技術文献】
【特許文献】
【０００５】
【特許文献１】特開昭５６−１３５８４４号公報
【発明の概要】
【発明が解決しようとする課題】
【０００６】
しかし、特許文献１に記載の一般式で表されるポリアリレート樹脂は、感光層形成用の溶剤に対する溶解性が低いため、感光層用塗布液を調製することが難しい。また、特許文献１に記載の電子写真感光体では、耐摩耗性が不十分である。
【０００７】
本発明は上述の課題に鑑みてなされたものであり、本発明の目的は、耐摩耗性に優れ、感光層に固形状異物が発生することを抑制できる電子写真感光体を提供することである。
【課題を解決するための手段】
【０００８】
本発明の電子写真感光体は、導電性基体と感光層とを備える。前記感光層は、電荷発生層と、電荷輸送層とを含む。前記電荷発生層は、電荷発生剤を含む。前記電荷輸送層は、フィラー粒子とバインダー樹脂とを少なくとも含む。前記バインダー樹脂は、一般式（１）で表されるポリアリレート樹脂を含む。前記フィラー粒子の含有量は、１００．０質量部の前記バインダー樹脂に対して、０．５質量部以上２０．０質量部以下である。
【０００９】
【化２】
2018087940.tif 000004
【００１０】
前記一般式（１）中、Ｘは、化学式（ＸＡ）、（ＸＢ）又は（ＸＣ）で表される二価の基を表す。Ｙは、化学式（ＹＡ）、（ＹＢ）、（ＹＣ）又は（ＹＤ）で表される二価の基を表し、ＸとＹとは互いに異なっている。ｋｒ及びｋｔは、各々独立に、２又は３を表す。ｒ及びｓは、各々独立に、数式（２）及び（３）を満たす正の数を表す。ｔ及びｕは、各々独立に、前記数式（２）及び（３）を満たす０以上の数を表す。
ｒ＋ｓ＋ｔ＋ｕ＝１００・・・（２）
ｒ＋ｔ＝ｓ＋ｕ        ・・・（３）
【００１１】
【化３】
2018087940.tif 000005
【００１２】
【化４】
2018087940.tif 000006
【発明の効果】
【００１３】
本発明の電子写真感光体は耐摩耗性に優れ、感光層に固形状異物が発生することを抑制できる。
【図面の簡単な説明】
【００１４】
【図１】（ａ）、（ｂ）及び（ｃ）は、それぞれ、本発明の実施形態に係る電子写真感光体の構造を示す部分断面図である。
【図２】化学式（Ｒ−１）で表されるポリアリレート樹脂の1Ｈ−ＮＭＲスペクトルである。
【図３】化学式（Ｒ−２）で表されるポリアリレート樹脂の1Ｈ−ＮＭＲスペクトルである。
【図４】化学式（Ｒ−３）で表されるポリアリレート樹脂の1Ｈ−ＮＭＲスペクトルである。
【発明を実施するための形態】
【００１５】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。なお、本明細書において、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、化学式及び一般式中の「ＯＥｔ」はエトキシ基を表す。
【００１６】
以下、炭素原子数１以上８以下のアルキル基、炭素原子数１以上６以下のアルキル基、炭素原子数１以上４以下のアルキル基、炭素原子数１以上８以下のアルコキシ基、炭素原子数１以上６以下のアルコキシ基、炭素原子数１以上４以下のアルコキシ基、炭素原子数５以上７以下のシクロアルカン、炭素原子数６以上１４以下のアリール基、炭素原子数６以上１４以下のアリールオキシ基、炭素原子数７以上２０以下のアラルキル基及びハロゲン原子は、何ら規定していなければ、各々次の意味である。
【００１７】
炭素原子数１以上８以下のアルキル基、炭素原子数１以上６以下のアルキル基及び炭素原子数１以上４以下のアルキル基は、各々、直鎖状又は分枝鎖状で非置換である。炭素原子数１以上８以下のアルキル基の例としては、メチル基、エチル基、プロピル基、イソプロピル基、ｎ−ブチル基、ｓｅｃ−ブチル基、ｔｅｒｔ−ブチル基、ペンチル基、イソペンチル基、ネオペンチル基、ヘキシル基、ヘプチル基又はオクチル基が挙げられる。炭素原子数１以上６以下のアルキル基の例は、炭素原子数１以上８以下のアルキル基の例として述べた基のうち、炭素原子数が１以上６以下である基である。炭素原子数１以上４以下のアルキル基の例は、炭素原子数１以上８以下のアルキル基の例として述べた基のうち、炭素原子数が１以上４以下である基である。
【００１８】
炭素原子数１以上８以下のアルコキシ基、炭素原子数１以上６以下のアルコキシ基及び炭素原子数１以上４以下のアルコキシ基は、直鎖状又は分枝鎖状で非置換である。炭素原子数１以上８以下のアルコキシ基の例としては、メトキシ基、エトキシ基、ｎ−プロポキシ基、イソプロポキシ基、ｎ−ブトキシ基、ｓｅｃ−ブトキシ基、ｔｅｒｔ−ブトキシ基、ペンチルオキシ基、イソペンチルオキシ基、ネオペンチルオキシ基、ヘキシルオキシ基、ヘプチルオキシ基又はオクチルオキシ基が挙げられる。炭素原子数１以上４以下のアルコキシ基の例は、炭素原子数１以上８以下のアルコキシ基の例として述べた基のうち、炭素原子数が１以上４以下である基である。
【００１９】
炭素原子数５以上７以下のシクロアルカンは、非置換である。炭素原子数５以上７以下のシクロアルカンとしては、例えば、シクロペンタン、シクロヘキサン又はシクロへプタンが挙げられる。
【００２０】
炭素原子数６以上１４以下のアリール基は、非置換である。炭素原子数６以上１４以下のアリール基は、例えば、炭素原子数６以上１４以下の非置換の芳香族単環炭化水素基、炭素原子数６以上１４以下の非置換の芳香族縮合二環炭化水素基又は炭素原子数６以上１４以下の非置換の芳香族縮合三環炭化水素基である。炭素原子数６以上１４以下のアリール基としては、例えば、フェニル基、ナフチル基、アントリル基又はフェナントリル基が挙げられる。
【００２１】
炭素原子数６以上１４以下のアリールオキシ基は、非置換である。炭素原子数６以上１４以下のアリールオキシ基は、炭素原子数６以上１４以下のアリール基に酸素原子が結合した基である。炭素原子数６以上１４以下のアリールオキシ基としては、例えば、フェノキシ基、ナフチルオキシ基、アントリルオキシ基、又はフェナントリルオキシ基が挙げられる。
【００２２】
炭素原子数７以上２０以下のアラルキル基は、非置換である。炭素原子数７以上２０以下のアラルキル基は、炭素原子数６以上１４以下のアリール基と、炭素原子数１以上６以下のアルキル基とが結合した基である。炭素原子数７以上２０以下のアラルキル基としては、例えば、フェニルメチル基（ベンジル基）、２−フェニルエチル基（フェネチル基）、１−フェニルエチル基、３−フェニルプロピル基又は４−フェニルブチル基が挙げられる。
【００２３】
ハロゲン原子としては、例えば、フッ素原子、塩素原子、臭素原子又はヨウ素原子が挙げられる。
【００２４】
＜電子写真感光体＞
本実施形態は、電子写真感光体（以下、感光体と記載することがある）に関する。本実施形態の感光体は耐摩耗性に優れ、感光層に固形状異物（例えば、フィラーの凝集体）が発生することを抑制できる。その理由は、以下のように推測される。
【００２５】
本実施形態の感光体の感光層は、バインダー樹脂として、一般式（１）で表されるポリアリレート樹脂（以下、ポリアリレート樹脂（１）と記載することがある）を含む。ポリアリレート樹脂（１）は、高い硬度を有する傾向がある。高い硬度を有するポリアリレート樹脂（１）及びフィラー粒子の両方が感光層に含まれることで、画像形成装置が備える部材に感光層が接触して感光層が摩耗することを抑制でき、更に摩耗した感光層からフィラー粒子が脱離することを抑制できる。その結果、感光体の耐摩耗性を向上させることができる。
【００２６】
また、本実施形態の感光体の感光層は、フィラー粒子を含む。フィラー粒子は、感光層の表面に凹凸を形成する。感光層の表面に凹凸が形成されることで、画像形成装置が備える部材（例えば、クリーニングブレード又は帯電ローラー）と、感光体の感光層との接触面積が小さくなる。これにより、画像形成装置の部材によって感光層が削られることを抑制でき、感光体の耐摩耗を向上させることができる。
【００２７】
更に、フィラー粒子の含有量は、１００質量部のバインダー樹脂に対して、０．５質量部以上２０．０質量部以下である。フィラー粒子の含有量が１００．０質量部のバインダー樹脂に対して０．５質量部以上であることで、感光体の耐摩耗性が向上する。フィラー粒子の含有量が１００．０質量部のバインダー樹脂に対して２０．０質量部以下であることで、感光層におけるフィラー粒子の凝集を抑制でき、感光層に固形状異物が発生することを抑制できる。以下、感光層における固形状異物の発生が抑制されていることを、感光体の表面外観に優れると記載することがある。なお、感光層に固形状異物が発生すると、形成画像に画像不良（例えば、白点）が発生し易くなる。
【００２８】
次に、図１を参照して、本実施形態に係る感光体１の構造について説明する。図１は、本実施形態に係る感光体１の構造を示す部分断面図である。
【００２９】
図１（ａ）に示すように、感光体１は、導電性基体２と、感光層３とを備える。感光層３は、電荷発生層３ａと電荷輸送層３ｂとを含む。感光体１は、積層型電子写真感光体である。感光体１の一例においては、導電性基体２の上に電荷発生層３ａが備えられ、電荷発生層３ａの上に電荷輸送層３ｂが備えられる。感光層３は導電性基体２の上に直接備えられてもよい。電荷発生層３ａは、導電性基体２の上に直接備えられてもよい。
【００３０】
図１（ｂ）に示すように、感光体１の別の例においては、例えば、導電性基体２の上に電荷輸送層３ｂが備えられ、電荷輸送層３ｂの上に電荷発生層３ａが備えられる。電荷輸送層３ｂは、導電性基体２の上に直接備えられてもよい。
【００３１】
図１（ｃ）に示すように、感光体１は、例えば、導電性基体２と、中間層４（下引層）と、感光層３とを備えていてもよい。感光層３は、導電性基体２の上に中間層４を介して備えられてもよい。中間層４は、導電性基体２と電荷発生層３ａとの間に備えられてもよい。中間層４は、電荷発生層３ａと電荷輸送層３ｂとの間に備えられてもよい。
【００３２】
電荷発生層３ａの厚さは、０．０１μｍ以上５μｍ以下であることが好ましく、０．１μｍ以上３μｍ以下であることがより好ましい。電荷輸送層３ｂの厚さは、２μｍ以上１００μｍ以下であることが好ましく、５μｍ以上５０μｍ以下であることがより好ましい。以上、図１を参照して、感光体１の構造について説明した。以下、感光体について、更に詳細に説明する。
【００３３】
＜導電性基体＞
導電性基体は、感光体の導電性基体として用いることができる限り、特に限定されない。導電性基体の少なくとも表面部が、導電性を有する材料であればよい。導電性基体の一例は、導電性を有する材料で構成された導電性基体である。導電性基体の別の例は、導電性を有する材料で被覆された導電性基体である。導電性を有する材料としては、例えば、アルミニウム、鉄、銅、錫、白金、銀、バナジウム、モリブデン、クロム、カドミウム、チタン、ニッケル、パラジウム又はインジウムが挙げられる。これらの導電性を有する材料を単独で用いてもよいし、２種以上を組み合わせて用いてもよい。２種以上の組合せとしては、例えば、合金（より具体的には、アルミニウム合金、ステンレス鋼又は真鍮等）が挙げられる。これらの導電性を有する材料の中でも、アルミニウム又はアルミニウム合金が好ましい。
【００３４】
導電性基体の形状は、使用する画像形成装置の構造に合わせて適宜選択することができる。導電性基体の形状としては、例えば、シート状又はドラム状が挙げられる。また、導電性基体の厚みは、導電性基体の形状に応じて、適宜選択することができる。
【００３５】
＜感光層＞
感光層は電荷発生層と電荷輸送層とを含む。電荷発生層は、電荷発生剤を含む。電荷発生層は、電荷発生層用バインダー樹脂（以下、ベース樹脂と記載することがある）を含有してもよい。電荷輸送層は、フィラー粒子とバインダー樹脂とを少なくとも含む。電荷輸送層は、正孔輸送剤を更に含んでいてもよい。電荷発生層及び電荷輸送層は、必要に応じて、添加剤を含有してもよい。
【００３６】
（電荷発生剤）
電荷発生剤は、感光体用の電荷発生剤であれば、特に限定されない。電荷発生剤としては、例えば、フタロシアニン顔料、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム塩、アンサンスロン系顔料、トリフェニルメタン系顔料、スレン系顔料、トルイジン系顔料、ピラゾリン系顔料又はキナクリドン系顔料が挙げられる。電荷発生剤は、１種を単独で用いてもよいし、２種以上を組み合わせて用いてもよい。
【００３７】
フタロシアニン顔料としては、例えば、無金属フタロシアニン又は金属フタロシアニンが挙げられる。無金属フタロシアニンは、化学式（ＣＧＭ−１）で表される。金属フタロシアニンの例は、チタニルフタロシアニン、ヒドロキシガリウムフタロシアニン又はクロロガリウムフタロシアニンである。チタニルフタロシアニンは、化学式（ＣＧＭ−２）で表される。フタロシアニン顔料は、結晶であってもよく、非結晶であってもよい。フタロシアニン顔料の結晶形状（例えば、α型、β型、Ｙ型、Ｖ型又はＩＩ型）については特に限定されない。
【００３８】
【化５】
2018087940.tif 000007
【００３９】
【化６】
2018087940.tif 000008
【００４０】
無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型又はＹ型結晶（以下、それぞれを、α型、β型又はＹ型チタニルフタロシアニンと記載することがある）が挙げられる。
【００４１】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。このような画像形成装置に備えられる感光体の電荷発生層には、電荷発生剤として、フタロシアニン顔料が含有されることが好ましく、無金属フタロシアニン又はチタニルフタロシアニンが含有されることがより好ましく、Ｘ型無金属フタロシアニン又はＹ型チタニルフタロシアニンが含有されることが更に好ましく、Ｙ型チタニルフタロシアニンが含有されることが一層好ましく、Ｙ型チタニルフタロシアニンのみが含有されることが特に好ましい。
【００４２】
Ｙ型チタニルフタロシアニンは、ＣｕＫα特性Ｘ線回折スペクトルにおいて、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。Ｙ型チタニルフタロシアニンは、ＣｕＫα特性Ｘ線回折スペクトルにおいて、２６．２℃にピークを有しないことが好ましい。
【００４３】
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。得られたＸ線回折スペクトルから主ピークを決定し、主ピークのブラッグ角を読み取る。
【００４４】
短波長レーザー光源（例えば、３５０ｎｍ以上５５０ｎｍ以下の波長を有するレーザー光源）を用いた画像形成装置に適用される感光体の電荷発生層には、電荷発生剤として、アンサンスロン系顔料が含有されることが好ましい。
【００４５】
電荷発生剤の含有量は、電荷発生層に含有されるベース樹脂１質量部に対して、０．１質量部以上５０質量部以下であることが好ましく、０．５質量部以上３０質量部以下であることがより好ましく、０．５質量部以上４．５質量部以下であることが特に好ましい。また、電荷発生剤の含有量は、電荷輸送層に含有されるバインダー樹脂１００質量部に対して、０．１質量部以上５０質量部以下であることが好ましく、０．５質量部以上３０質量部以下であることがより好ましく、０．５質量部以上４．５質量部以下であることが特に好ましい。
【００４６】
（バインダー樹脂）
バインダー樹脂は、一般式（１）で表されるポリアリレート樹脂（以下、ポリアリレート樹脂（１）と記載することがある）を含む。電荷輸送層がバインダー樹脂としてのポリアリレート樹脂（１）とフィラー粒子とを含むことで、既に述べたように感光体の耐摩耗性及び表面外観を向上させることができる。ポリアリレート樹脂（１）の１種を単独で使用してもよく、２種以上を組み合わせて使用してもよい。
【００４７】
【化７】
2018087940.tif 000009
【００４８】
一般式（１）中、Ｘは、下記化学式（ＸＡ）、（ＸＢ）又は（ＸＣ）で表される二価の基を表す。Ｙは、化学式（ＹＡ）、（ＹＢ）、（ＹＣ）又は（ＹＤ）で表される二価の基を表し、ＸとＹとは互いに異なっている。ｋｒ及びｋｔは、各々独立に、２又は３を表す。ｒ及びｓは、各々独立に、下記数式（２）及び（３）を満たす正の数を表す。ｔ及びｕは、各々独立に、下記数式（２）及び（３）を満たす０以上の数を表す。
ｒ＋ｓ＋ｔ＋ｕ＝１００・・・（２）
ｒ＋ｔ＝ｓ＋ｕ        ・・・（３）
【００４９】
【化８】
2018087940.tif 000010
【００５０】
【化９】
2018087940.tif 000011
【００５１】
ポリアリレート樹脂（１）は、一般式（１−１０）で表される繰返し単位と、一般式（１−１１）で表される繰返し単位と、一般式（１−１２）で表される繰返し単位と、一般式（１−１３）で表される繰返し単位とを有する。以下、一般式（１−１０）、（１−１１）、（１−１２）及び（１−１３）で表される繰返し単位を、各々、繰返し単位（１−１０）、（１−１１）、（１−１２）及び（１−１３）と記載することがある。
【００５２】
【化１０】
2018087940.tif 000012
【００５３】
一般式（１−１０）中のｋｒ、一般式（１−１１）中のＸ、一般式（１−１２）中のｋｔ、及び一般式（１−１３）中のＹは、各々、一般式（１）中のｋｒ、Ｘ、ｋｔ及びＹと同義である。
【００５４】
一般式（１）中のｒは、ポリアリレート樹脂（１）に含まれる繰り返し単位（１−１０）の数ｎ1-10と繰り返し単位（１−１１）の数ｎ1-11と繰り返し単位（１−１２）の数ｎ1-12と繰り返し単位（１−１３）の数ｎ1-13との和に対する、繰り返し単位（１−１０）の数ｎ1-10の百分率を表す。ｒは、数式「ｒ＝１００×ｎ1-10／（ｎ1-10＋ｎ1-11＋ｎ1-12＋ｎ1-13）」から求められる。一般式（１）中のｓは、ポリアリレート樹脂（１）に含まれる繰り返し単位（１−１０）の数ｎ1-10と繰り返し単位（１−１１）の数ｎ1-11と繰り返し単位（１−１２）の数ｎ1-12と繰り返し単位（１−１３）の数ｎ1-13との和に対する、繰り返し単位（１−１１）の数ｎ1-11の百分率を表す。ｓは、数式「ｓ＝１００×ｎ1-11／（ｎ1-10＋ｎ1-11＋ｎ1-12＋ｎ1-13）」から求められる。一般式（１）中のｔは、ポリアリレート樹脂（１）に含まれる繰り返し単位（１−１０）の数ｎ1-10と繰り返し単位（１−１１）の数ｎ1-11と繰り返し単位（１−１２）の数ｎ1-12と繰り返し単位（１−１３）の数ｎ1-13との和に対する、繰り返し単位（１−１２）の数ｎ1-12の百分率を表す。ｔは、数式「ｔ＝１００×ｎ1-12／（ｎ1-10＋ｎ1-11＋ｎ1-12＋ｎ1-13）」から求められる。一般式（１）中のｕは、ポリアリレート樹脂（１）に含まれる繰り返し単位（１−１０）の数ｎ1-10と繰り返し単位（１−１１）の数ｎ1-11と繰り返し単位（１−１２）の数ｎ1-12と繰り返し単位（１−１３）の数ｎ1-13との和に対する、繰り返し単位（１−１３）の数ｎ1-13の百分率を表す。ｕは、数式「ｕ＝１００×ｎ1-13／（ｎ1-10＋ｎ1-11＋ｎ1-12＋ｎ1-13）」から求められる。
【００５５】
一般式（１）中のｒ、ｓ、ｔ及びｕの各々は、１本の分子鎖から得られる値ではなく、電荷輸送層に含有されるポリアリレート樹脂（１）の全体（複数の分子鎖）から得られる値の平均値である。ｒ、ｓ、ｔ及びｕの各々は、例えば、次の方法で測定される。プロトン核磁気共鳴分光計を用いて、ポリアリレート樹脂（１）の1Ｈ−ＮＭＲスペクトルを測定する。溶媒としてＣＤＣｌ3を、内部標準試料としてテトラメチルシラン（ＴＭＳ）を用いる。得られたポリアリレート樹脂（１）の1Ｈ−ＮＭＲスペクトルにおける、繰り返し単位（１−１０）に特徴的なピークと、繰り返し単位（１−１１）に特徴的なピークと、繰り返し単位（１−１２）に特徴的なピークと、繰り返し単位（１−１３）に特徴的なピークとの比率から、ｒ、ｓ、ｔ及びｕの各々を算出する。
【００５６】
ポリアリレート樹脂（１）における繰返し単位（１−１０）、（１−１１）、（１−１２）及び（１−１３）の配列は、芳香族ジオール由来の繰返し単位と芳香族ジカルボン酸由来の繰返し単位とが互いに隣接する限り、特に限定されない。芳香族ジオール由来の繰返し単位は、繰り返し単位（１−１０）及び（１−１２）である。芳香族ジカルボン酸由来の繰返し単位は、繰り返し単位（１−１１）及び（１−１３）である。例えば、繰返し単位（１−１０）は、繰返し単位（１−１１）又は繰返し単位（１−１３）と隣接して互いに結合している。また、繰返し単位（１−１２）は、繰返し単位（１−１１）又は繰返し単位（１−１３）と隣接して互いに結合している。ポリアリレート樹脂（１）は、例えば、ランダム共重合体、交互共重合体、周期的共重合体又はブロック共重合体であってもよい。
【００５７】
ポリアリレート樹脂（１）は、繰返し単位（１−１０）、（１−１１）、（１−１２）及び（１−１３）以外の繰返し単位を更に有していてもよい。ポリアリレート樹脂（１）に含まれる繰返し単位の総数に対する、繰返し単位（１−１０）、（１−１１）、（１−１２）及び（１−１３）の合計数の比率は、０．８０以上であることが好ましく、０．９０以上であることがより好ましく、１．００であることが更に好ましい。ｔ及びｕが０である場合、ポリアリレート樹脂（１）は、繰り返し単位として、繰り返し単位（１−１０）及び（１−１１）のみを有していてもよい。また、ｔ及びｕが０でない場合、ポリアリレート樹脂（１）は、繰り返し単位として、繰り返し単位（１−１０）、（１−１１）、（１−１２）及び（１−１３）のみを有していてもよい。
【００５８】
一般式（１）中のＹは、化学式（ＹＡ）又は（ＹＤ）で表される二価の基を表すことが好ましく、化学式（ＹＡ）で表される二価の基を表すことがより好ましい。一般式（１）中のｋｒ及びｋｔは、各々、３を表すことが好ましい。
【００５９】
感光体の耐摩耗性を向上させるためには、一般式（１）中のｔ及びｕが各々０ではないことが好ましい。以下、一般式（１）中のｔ及びｕが０でない場合について説明する。ｔ及びｕが０でないとき、ポリアリレート樹脂（１）は、繰り返し単位（１−１０）、（１−１１）、（１−１２）及び（１−１３）を含む。ｔ及びｕが０でないとき、ポリアリレート樹脂（１）は、下記一般式（１Ａ）で表されるポリアリレート樹脂であることが好ましく、下記一般式（１Ｂ）で表されるポリアリレート樹脂であることがより好ましい。以下、一般式（１Ａ）及び（１Ｂ）で表されるポリアリレート樹脂を、各々、ポリアリレート樹脂（１Ａ）及び（１Ｂ）と記載することがある。
【００６０】
【化１１】
2018087940.tif 000013
【００６１】
【化１２】
2018087940.tif 000014
【００６２】
一般式（１Ａ）中のＸ、Ｙ、ｋｒ及びｋｔは、各々、一般式（１）中のＸ、Ｙ、ｋｒ及びｋｔと同義である。一般式（１Ｂ）中のＸ及びＹは、各々、一般式（１）中のＸ及びＹと同義である。一般式（１Ａ）及び（１Ｂ）中、ｒ11、ｓ11、ｔ11及びｕ11は、各々独立に、下記数式（２’）、（３’）及び（４）を満たす正の数を表す。
ｒ11＋ｓ11＋ｔ11＋ｕ11＝１００            ・・・（２’）
ｒ11＋ｔ11＝ｓ11＋ｕ11                    ・・・（３’）
０．３０≦ｓ11／（ｓ11＋ｕ11）≦０．７０  ・・・（４）
【００６３】
一般式（１Ａ）及び（１Ｂ）中、ｒ11、ｓ11、ｔ11及びｕ11は、各々独立に、下記数式（２’）、（３’）及び（４）に加えて、下記数式（５）を満たす正の数を表してもよい。
０．３０≦ｒ11／（ｒ11＋ｔ11）≦０．７０  ・・・（５）
【００６４】
数式（４）で示される「ｓ11／（ｓ11＋ｕ11）」は、０．４０以上０．６０以下であることが好ましく、０．５０であることがより好ましい。数式（５）で示される「ｒ11／（ｒ11＋ｔ11）」は、０．４０以上０．６０以下であることが好ましく、０．５０であることがより好ましい。
【００６５】
ポリアリレート樹脂（１Ｂ）は、化学式（１Ｂ−１０）で表される繰り返し単位、一般式（１Ｂ−１１）で表される繰り返し単位及び一般式（１Ｂ−１３）で表される繰り返し単位を含む。一般式（１Ｂ−１１）中のＸ及び一般式（１Ｂ−１３）中のＹは、各々、一般式（１）中のＸ及びＹと同義である。以下、化学式（１Ｂ−１０）で表される繰り返し単位、一般式（１Ｂ−１１）で表される繰り返し単位及び一般式（１Ｂ−１３）を、各々、繰り返し単位（１Ｂ−１０）、（１Ｂ−１１）及び（１Ｂ−１３）と記載することがある。
【００６６】
【化１３】
2018087940.tif 000015
【００６７】
ポリアリレート樹脂（１Ｂ）において、繰り返し単位（１Ｂ−１０）の数ｎ1B-10と繰り返し単位（１Ｂ−１１）の数ｎ1B-11と繰り返し単位（１Ｂ−１３）の数ｎ1B-13との和に対する、繰り返し単位（１Ｂ−１０）の数ｎ1B-10の百分率「１００×ｎ1B-10／（ｎ1B-10＋ｎ1B-11＋ｎ1B-13）」は、５０である。繰り返し単位（１Ｂ−１０）の数ｎ1B-10と繰り返し単位（１Ｂ−１１）の数1B-11と繰り返し単位（１Ｂ−１３）の数ｎ1B-13との和に対する、繰り返し単位（１Ｂ−１１）の数1B-11と繰り返し単位（１Ｂ−１３）の数ｎ1B-13との和の百分率「１００×（ｎ1B-11＋ｎ1B-13）／（ｎ1B-10＋ｎ1B-11＋ｎ1B-13）」は、５０である。繰り返し単位（１Ｂ−１１）の数1B-11と繰り返し単位（１Ｂ−１３）の数ｎ1B-13との和に対する、繰り返し単位（１Ｂ−１１）の数1B-11の比率「ｎ1B-11／（ｎ1B-11＋ｎ1B-13）」は、０．３０以上０．７０以下であることが好ましく、０．４０以上０．６０以下であることがより好ましく、０．５０であることが特に好ましい。
【００６８】
感光体の耐摩耗性を向上させるためには、一般式（１）中、ｔ及びｕが各々０ではなく、Ｙが化学式（ＹＡ）、（ＹＢ）又は（ＹＣ）で表される二価の基を表し、ＸとＹとが互いに異なっていることが好ましい。このようなポリアリレート樹脂のより好適な例は、後述する一般式（１−１）で表されるポリアリレート樹脂である。
【００６９】
一般式（１）中のｔ及びｕが０でないとき、感光体の耐摩耗性を向上させるためには、ポリアリレート樹脂（１）は、一般式（１−１）、（１−２）、（１−３）又は（１−４）で表されるポリアリレート樹脂であることが好ましい。一般式（１−１）、（１−２）、（１−３）及び（１−４）中のｒ11、ｓ11、ｔ11及びｕ11は、一般式（１Ａ）及び（１Ｂ）中のｒ11、ｓ11、ｔ11及びｕ11と同義である。以下、一般式（１−１）、（１−２）、（１−３）及び（１−４）で表されるポリアリレート樹脂を、各々、ポリアリレート樹脂（１−１）、（１−２）、（１−３）及び（１−４）と記載することがある。ポリアリレート樹脂（１）のより好適な例は、ポリアリレート樹脂（１−１）である。
【００７０】
【化１４】
2018087940.tif 000016
【００７１】
ポリアリレート樹脂（１−１）は、化学式（１−１−１０）で表される繰り返し単位、一般式（１−１−１１）で表される繰り返し単位及び一般式（１−１−１３）で表される繰り返し単位を含む。ポリアリレート樹脂（１−１）における化学式（１−１−１０）で表される繰り返し単位の数ｎ1-1-10、一般式（１−１−１１）で表される繰り返し単位の数ｎ1-1-11及び一般式（１−１−１３）で表される繰り返し単位の数ｎ1-1-13の関係は、ポリアリレート樹脂（１Ｂ）における繰り返し単位（１Ｂ−１０）の数1B-10、繰り返し単位（１Ｂ−１１）の数1B-11及び繰り返し単位（１Ｂ−１３）の数1B-13の関係と同じである。
【００７２】
【化１５】
2018087940.tif 000017
【００７３】
【化１６】
2018087940.tif 000018
【００７４】
ポリアリレート樹脂（１−２）は、化学式（１−２−１０）で表される繰り返し単位、一般式（１−２−１１）で表される繰り返し単位及び一般式（１−２−１３）で表される繰り返し単位を含む。ポリアリレート樹脂（１−２）における化学式（１−２−１０）で表される繰り返し単位の数ｎ1-2-10、一般式（１−２−１１）で表される繰り返し単位の数ｎ1-2-11及び一般式（１−２−１３）で表される繰り返し単位の数ｎ1-2-13の関係は、ポリアリレート樹脂（１Ｂ）における繰り返し単位（１Ｂ−１０）の数1B-10、繰り返し単位（１Ｂ−１１）の数1B-11及び繰り返し単位（１Ｂ−１３）の数1B-13の関係と同じである。
【００７５】
【化１７】
2018087940.tif 000019
【００７６】
【化１８】
2018087940.tif 000020
【００７７】
ポリアリレート樹脂（１−３）は、化学式（１−３−１０）で表される繰り返し単位、一般式（１−３−１１）で表される繰り返し単位及び一般式（１−３−１３）で表される繰り返し単位を含む。ポリアリレート樹脂（１−３）における化学式（１−３−１０）で表される繰り返し単位の数ｎ1-3-10、一般式（１−３−１１）で表される繰り返し単位の数ｎ1-3-11及び一般式（１−３−１３）で表される繰り返し単位の数ｎ1-3-13の関係は、ポリアリレート樹脂（１Ｂ）における繰り返し単位（１Ｂ−１０）の数1B-10、繰り返し単位（１Ｂ−１１）の数1B-11及び繰り返し単位（１Ｂ−１３）の数1B-13の関係と同じである。
【００７８】
【化１９】
2018087940.tif 000021
【００７９】
【化２０】
2018087940.tif 000022
【００８０】
ポリアリレート樹脂（１−４）は、化学式（１−４−１０）で表される繰り返し単位、一般式（１−４−１１）で表される繰り返し単位及び一般式（１−４−１３）で表される繰り返し単位を含む。ポリアリレート樹脂（１−４）における化学式（１−４−１０）で表される繰り返し単位の数ｎ1-4-10、一般式（１−４−１１）で表される繰り返し単位の数ｎ1-4-11及び一般式（１−４−１３）で表される繰り返し単位の数ｎ1-4-13の関係は、ポリアリレート樹脂（１Ｂ）における繰り返し単位（１Ｂ−１０）の数1B-10、繰り返し単位（１Ｂ−１１）の数1B-11及び繰り返し単位（１Ｂ−１３）の数1B-13の関係と同じである。
【００８１】
【化２１】
2018087940.tif 000023
【００８２】
以下、一般式（１）中のｔ及びｕが０である場合について説明する。ｔ及びｕが０であるとき、一般式（１）中のｒ及びｓは各々５０を表す。ｔ及びｕが０であるときのポリアリレート樹脂（１）は、下記一般式（１Ｃ）で表されるポリアリレート樹脂であることが好ましく、下記一般式（１Ｄ）で表されるポリアリレート樹脂であることがより好ましい。以下、一般式（１Ｃ）及び（１Ｄ）で表されるポリアリレート樹脂を、各々、ポリアリレート樹脂（１Ｃ）及び（１Ｄ）と記載することがある。
【００８３】
【化２２】
2018087940.tif 000024
【００８４】
【化２３】
2018087940.tif 000025
【００８５】
一般式（１Ｃ）中のＸ及びｋｒは、各々、一般式（１）中のＸ及びｋｒと同義である。一般式（１Ｄ）中のＸは、各々、一般式（１）中のＸと同義である。
【００８６】
ポリアリレート樹脂（１Ｄ）は、化学式（１Ｄ−１０）で表される繰り返し単位及び一般式（１Ｄ−１１）で表される繰り返し単位を含む。一般式（１Ｄ−１１）中のＸは、各々、一般式（１）中のＸと同義である。以下、化学式（１Ｄ−１０）で表される繰り返し単位及び一般式（１Ｄ−１１）で表される繰り返し単位を、各々、繰り返し単位（１Ｄ−１０）及び（１Ｄ−１１）と記載することがある。
【００８７】
【化２４】
2018087940.tif 000026
【００８８】
ポリアリレート樹脂（１Ｄ）において、繰り返し単位（１Ｄ−１０）の数ｎ1D-10と繰り返し単位（１Ｄ−１１）の数ｎ1D-11との和に対する、繰り返し単位（１Ｄ−１０）の数ｎ1D-10の百分率「１００×ｎ1D-10／（ｎ1D-10＋ｎ1D-11）」は、５０である。繰り返し単位（１Ｄ−１０）の数ｎ1D-10と繰り返し単位（１Ｄ−１１）の数ｎ1D-11との和に対する、繰り返し単位（１Ｄ−１１）の数ｎ1D-11の百分率「１００×ｎ1D-11／（ｎ1D-10＋ｎ1D-11）」は、５０である。
【００８９】
一般式（１）中のｔ及びｕが０であるとき、感光体の耐フィルミング性を向上させるためには、ポリアリレート樹脂（１）は、化学式（１−５）で表されるポリアリレート樹脂であることが好ましい。
【００９０】
【化２５】
2018087940.tif 000027
【００９１】
ポリアリレート樹脂（１）の粘度平均分子量は、３５０００以上であることが好ましく、４００００以上であることがより好ましく、４５０００以上であることが更に好ましい。ポリアリレート樹脂（１）の粘度平均分子量が３５０００以上である場合、電荷輸送層が摩耗しにくくなる。一方、ポリアリレート樹脂（１）の粘度平均分子量は、７５０００以下であることが好ましく、６００００以下であることがより好ましく、５５０００以下であることが更に好ましい。ポリアリレート樹脂（１）の粘度平均分子量が７５０００以下である場合、電荷輸送層形成用の溶剤にポリアリレート樹脂（１）が溶解し易くなり、電荷輸送層の形成が容易になる。
【００９２】
ポリアリレート樹脂（１）の製造方法は、特に限定されない。一般式（１）中のｔ及びｕが０であるときのポリアリレート樹脂（１）の製造方法は、例えば、一般式（ＢＰ−Ａ）で表される第一芳香族ジオールと、一般式（ＤＣ−Ａ）で表される第一芳香族ジカルボン酸とを縮重合させて、ポリアリレート樹脂（１）を得る。一般式（１）中のｔ及びｕが０でないときのポリアリレート樹脂（１）の製造方法は、例えば、一般式（ＢＰ−Ａ）で表される第一芳香族ジオールと、一般式（ＢＰ−Ｂ）で表される第二芳香族ジオールと、一般式（ＤＣ−Ａ）で表される第一芳香族ジカルボン酸と、一般式（ＤＣ−Ｂ）で表される第二芳香族ジカルボン酸とを縮重合させて、ポリアリレート樹脂（１）を得る。一般式（ＢＰ−Ａ）中のｋｒ、一般式（ＢＰ−Ｂ）中のｋｔ、一般式（ＤＣ−Ａ）中のＸ、及び一般式（ＤＣ−Ｂ）中のＹは、各々、一般式（１）中のｋｒ、ｋｔ、Ｘ及びＹと同義である。
【００９３】
【化２６】
2018087940.tif 000028
【００９４】
芳香族ジオールである化合物（ＢＰ−Ａ）及び（ＢＰ−Ｂ）の各々は、誘導体化して使用されてもよい。芳香族ジオールの誘導体の例は、芳香族ジアセテートである。芳香族ジカルボン酸である化合物（ＤＣ−Ａ）及び（ＤＣ−Ｂ）の各々は、誘導体化して使用されてもよい。芳香族ジカルボン酸の誘導体の例は、芳香族ジカルボン酸ジクロリド、芳香族ジカルボン酸ジメチルエステル、芳香族ジカルボン酸ジエチルエステル又は芳香族ジカルボン酸無水物である。芳香族ジカルボン酸ジクロリドは、芳香族ジカルボン酸の２個の「−Ｃ（＝Ｏ）−ＯＨ」基が各々「−Ｃ（＝Ｏ）−Ｃｌ」基で置換された化合物である。
【００９５】
芳香族ジオールと芳香族ジカルボン酸とを縮重合させる方法は、公知の合成方法（より具体的には、溶液重合、溶融重合又は界面重合等）を採用することができる。重縮合反応は、アルカリ及び触媒の存在下で進行させてもよい。触媒としては、例えば、第三級アンモニウム（より具体的には、トリアルキルアミン等）又は第四級アンモニウム塩（より具体的には、ベンジルトリメチルアンモニウムブロマイド等）が挙げられる。アルカリとしては、例えば、アルカリ金属の水酸化物（より具体的には、水酸化ナトリウム又は水酸化カリウム等）又はアルカリ土類金属の水酸化物（より具体的には、水酸化カルシウム等）が挙げられる。重縮合反応は、溶媒中及び不活性ガス雰囲気下で進行させてもよい。溶媒としては、例えば、水又はクロロホルムが挙げられる。不活性ガスとしては、例えば、アルゴンが挙げられる。重縮合反応の反応時間は、２時間以上５時間以下であることが好ましい。重縮合反応の反応温度は、５℃以上２５℃以下であることが好ましい。必要に応じて、重縮合反応後にポリアリレート樹脂（１）は精製されてもよい。精製方法としては、例えば、公知の方法（より具体的には、ろ過、クロマトグラフィー又は晶折等）が挙げられる。
【００９６】
化合物（ＤＣ−Ａ）の好適な例は、化学式（ＤＣ−２）〜（ＤＣ−４）で表される化合物である。化合物（ＤＣ−Ｂ）の好適な例は、化学式（ＤＣ−１）〜（ＤＣ−４）で表される化合物である。以下、化学式（ＤＣ−１）〜（ＤＣ−４）で表される化合物を、各々、化合物（ＤＣ−１）〜（ＤＣ−４）と記載することがある。なお、化合物（ＤＣ−Ｂ）としては、化合物（ＤＣ−Ａ）と異なる化合物が選択される。
【００９７】
【化２７】
2018087940.tif 000029
【００９８】
化合物（ＤＣ−４）の好適な例は、化学式（ＤＣ−５）で表される化合物（以下、化合物（ＤＣ−５）と記載することがある）である。
【００９９】
【化２８】
2018087940.tif 000030
【０１００】
化合物（ＢＰ−Ａ）及び（ＢＰ−Ｂ）の各々の好適な例は、化学式（ＢＰ−１）又は（ＢＰ−２）で表される化合物である。以下、化学式（ＢＰ−１）及び（ＢＰ−２）で表される化合物を、各々、化合物（ＢＰ−１）及び（ＢＰ−２）と記載することがある。なお、化合物（ＢＰ−Ｂ）としては、化合物（ＢＰ−Ａ）と異なる化合物が選択されてもよいし、化合物（ＢＰ−Ａ）と同じ化合物が選択されてもよい。
【０１０１】
【化２９】
2018087940.tif 000031
【０１０２】
（フィラー粒子）
電荷輸送層はフィラー粒子を含有する。電荷輸送層がフィラー粒子を含有することにより、感光体の耐摩耗性を向上させることができる。フィラー粒子の含有量は、１００．０質量部のバインダー樹脂に対して、０．５質量部以上２０．０質量部以下である。フィラー粒子の含有量が１００．０質量部のバインダー樹脂に対して０．５質量部未満であると、感光体の耐摩耗性が低下する。フィラー粒子の含有量が１００．０質量部のバインダー樹脂に対して２０．０質量部超であると、感光層内のフィラー粒子が凝集し易くなり、感光層に多数の固形状異物が発生する。そのため、感光体の表面外観が劣る。
【０１０３】
フィラー粒子の平均一次粒径は、５ｎｍ以上１０００ｎｍ以下であることが好ましい。フィラー粒子の平均一次粒径が５ｎｍ以上１０００ｎｍ以下であると、感光体の耐摩耗性を好適に向上させることができる。感光体の耐摩耗性を向上させるためには、フィラー粒子の平均一次粒径は、１０ｎｍ以上１５０ｎｍ以下であることがより好ましい。感光体の耐摩耗性を向上させつつ、感光体の表面外観を向上させるためには、フィラー粒子の平均一次粒径は、５０ｎｍ以上１５０ｎｍ以下であることが更に好ましい。
【０１０４】
フィラー粒子の平均一次粒径は、例えば、以下の方法で測定される。測定試料として、複数のフィラー粒子（粉体）を使用する。測定試料の−１９６℃でのＮ2吸着等温線を測定する。得られたＮ2吸着等温線をＢｒｕｎａｕｅｒ、Ｅｍｍｅｔｔ及びＴｅｌｌｅｒの方法、更にＤｅ  Ｂｏｅｒによるｔ曲線法に従って評価する。これにより、測定試料の比表面積を算出する。得られた測定試料の比表面積から、数式「Ｓ＝６／ρｄ」に従って、測定試料の粒径を算出する。数式中、Ｓは測定試料の比表面積を、ρは測定試料の密度を、ｄは測定試料の粒径を示す。算出された測定試料の粒径を、フィラー粒子の平均一次粒径とする。なお、フィラー粒子の平均一次粒径を測定する別の方法としては、次の方法も挙げられる。詳しくは、透過型電子顕微鏡を用いて相当数のフィラー粒子の画像を撮影して、画像中の各フィラー粒子の一次粒子径を測定する。測定された一次粒子径の和を測定されたフィラー粒子の個数で除することで、フィラー粒子の平均一次粒径を算出する。
【０１０５】
フィラー粒子としては、例えば、非樹脂粒子又は樹脂粒子が挙げられる。非樹脂粒子としては、シリカ粒子又はアルミナ粒子が好ましく、シリカ粒子がより好ましい。樹脂粒子としては、シリコーン樹脂粒子が好ましい。フィラー粒子の１種を単独で使用してもよく、２種以上を組み合わせて使用してもよい。
【０１０６】
フィラー粒子としては、シリカ粒子が特に好ましい。電荷輸送層がフィラー粒子としてシリカ粒子を含有することで、感光体の耐摩耗性を更に向上させることができる。また、電荷輸送層がフィラー粒子としてシリカ粒子を含有することで、感光層内のフィラー粒子が凝集し難くなり、感光層における固形状異物の発生を更に抑制することができる。更に、シリカ粒子には、表面処理が容易であり、製造コストに優れ、粒径の調製が容易であるという利点もある。
【０１０７】
シリカ粒子の表面は、表面処理剤で処理されていることが好ましい。換言すると、シリカ粒子は、表面処理剤を含む表面層を有することが好ましい。シリカ粒子の表面が表面処理剤で処理されることにより、シリカ粒子の表面の水酸基の少なくとも一部がシリル化される。これにより、シリカ粒子の表面の水酸基が少なくなる傾向がある。その結果、水分（湿度）による感光体の電気特性の低下を抑制することができる。シリカ粒子の表面処理剤としては、例えば、ヘキサメチルジシラザン、Ｎ−メチル−ヘキサメチルジシラザン、Ｎ−エチル−ヘキサメチルジシラザン、ヘキサメチル−Ｎ−プロピルジシラザン、ジメチルジクロロシラン又はポリジメチルシロキサンが挙げられる。
【０１０８】
シリカ粒子の表面は、ヘキサメチルジシラザンで処理されていることが好ましい。換言すると、シリカ粒子は、ヘキサメチルジシラザンを含む表面層を有することが好ましい。表面処理剤としてヘキサメチルジシラザンを用いることにより、以下の利点があると考えられる。第一の利点として、感光体の耐摩耗性を一層向上させることができる。第二の利点として、シリカ粒子の表面の水酸基とヘキサメチルジシラザンが有するトリメチルシリル基との反応性が良好であるため、シリカ粒子の表面の水酸基が少なくなる傾向がある。その結果、水分（湿度）による感光体の電気特性の低下を更に抑制することができる。
【０１０９】
シリカ粒子の表面がヘキサメチルジシラザンで処理される場合、シリカ粒子の表面は、下記化学式（９）で表される基を有する。化学式（９）で表される基は、シリカ粒子の表面の水酸基と、ヘキサメチルジシラザンとが反応することにより形成される。なお、シリカ粒子の表面には、シリカ粒子の表面の水酸基と反応していないヘキサメチルジシラザンが存在していてもよい。
【０１１０】
【化３０】
2018087940.tif 000032
【０１１１】
（正孔輸送剤）
正孔輸送剤としては、例えば、トリフェニルアミン誘導体、ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体又はジ（アミノフェニルエテニル）ベンゼン誘導体）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物又はトリアゾール系化合物が挙げられる。正孔輸送剤は、１種を単独で使用してもよく、２種以上を組み合わせて使用してもよい。
【０１１２】
感光体の耐摩耗性及び表面外観を更に向上させるためには、正孔輸送剤としては、一般式（１０）又は（１１）で表される化合物が好ましく、一般式（１１）で表される化合物がより好ましい。以下、一般式（１０）及び（１１）で表される化合物を、各々、化合物（１０）及び（１１）と記載することがある。
【０１１３】
化合物（１０）は、下記一般式（１０）で表される。
【０１１４】
【化３１】
2018087940.tif 000033
【０１１５】
一般式（１０）中、Ｒ101、Ｒ103、Ｒ104、Ｒ105、Ｒ106、Ｒ107及びＲ108は、各々独立に、水素原子、炭素原子数１以上８以下のアルキル基、フェニル基又は炭素原子数１以上８以下のアルコキシ基を表す。Ｒ102及びＲ109は、各々独立に、炭素原子数１以上８以下のアルキル基、フェニル基又は炭素原子数１以上８以下のアルコキシ基を表す。ｂ1及びｂ2は、各々独立に、０以上５以下の整数を表す。
【０１１６】
一般式（１０）中、Ｒ101〜Ｒ109が表わす炭素原子数１以上８以下のアルキル基としては、炭素原子数１以上６以下のアルキル基が好ましく、炭素原子数１以上４以下のアルキル基がより好ましく、メチル基又はｎ−ブチル基が更に好ましく、ｎ−ブチル基が特に好ましい。
【０１１７】
一般式（１０）中、Ｒ101〜Ｒ109が表わす炭素原子数１以上８以下のアルコキシ基としては、炭素原子数１以上４以下のアルコキシ基が好ましく、メトキシ基又はエトキシ基がより好ましく、エトキシ基が更に好ましい。
【０１１８】
ｂ1が２以上５以下の整数を表す場合、複数のＲ102は、互いに同一でも異なっていてもよい。ｂ2が２以上５以下の整数を表す場合、複数のＲ109は、互いに同一でも異なっていてもよい。ｂ1及びｂ2は、各々独立に、０又は１を表すことが好ましく、０を表すことがより好ましい。
【０１１９】
一般式（１０）中、Ｒ101及びＲ108は、水素原子を表すことが好ましい。Ｒ102及びＲ109は、炭素原子数１以上８以下のアルキル基を表すことが好ましい。Ｒ103、Ｒ104、Ｒ105、Ｒ106及びＲ107は、各々独立に、水素原子、炭素原子数１以上８以下のアルキル基、フェニル基又は炭素原子数１以上８以下のアルコキシ基を表すことが好ましい。ｂ1及びｂ2は、各々独立に、０又は１を表すことが好ましい。
【０１２０】
化合物（１０）の好適な例としては、化学式（ＨＴ−１）で表される化合物（以下、化合物（ＨＴ−１）と記載することがある）が挙げられる。
【０１２１】
【化３２】
2018087940.tif 000034
【０１２２】
化合物（１１）は、下記一般式（１１）で表される。
【０１２３】
【化３３】
2018087940.tif 000035
【０１２４】
一般式（１１）中、Ｒ111及びＲ112は、各々独立に、炭素原子数１以上６以下のアルキル基、炭素原子数１以上６以下のアルコキシ基、炭素原子数６以上１４以下のアリール基、炭素原子数６以上１４以下のアリールオキシ基、炭素原子数７以上２０以下のアラルキル基又はハロゲン原子を表す。ｄ1及びｄ2は、各々独立に、０以上５以下の整数を表す。ｄ3は、１又は２を表す。
【０１２５】
一般式（１１）中、Ｒ111及びＲ112は、各々、炭素原子数１以上６以下のアルキル基を表すことが好ましく、炭素原子数１以上３以下のアルキル基を表すことがより好ましく、メチル基を表すことが更に好ましい。
【０１２６】
ｄ1が２以上５以下の整数を表すとき、複数のＲ111は、互いに同一であっても異なっていてもよい。Ｒ111の結合位置は特に限定されない。Ｒ111は、フェニル基のオルト位、メタ位又はパラ位に結合してもよく、フェニル基のパラ位に結合することが好ましい。ｄ2が２以上５以下の整数を表すとき、複数のＲ112は、互いに同一であっても異なっていてもよい。Ｒ112の結合位置は特に限定されない。Ｒ112は、フェニル基のオルト位、メタ位又はパラ位に結合してもよく、フェニル基のパラ位に結合することが好ましい。一般式（１１）中、ｄ1及びｄ2は、各々独立に、０又は１を表すことが好ましい。
【０１２７】
一般式（１１）中、ｄ3は、１又は２を表す。ｄ3が１を表すとき、一般式（１１）は、一般式（１１−１）に相当する。ｄ3が２を表すとき、一般式（１１）は、一般式（１１−２）に相当する。一般式（１１−１）及び（１１−２）中のＲ111、Ｒ112、ｄ1及びｄ2は、各々、一般式（１１）中のＲ111、Ｒ112、ｄ1及びｄ2と同義である。一般式（１１−１）中のｄ3は、１を表すことが好ましい。
【０１２８】
【化３４】
2018087940.tif 000036
【０１２９】
化合物（１１）の好適な例としては、化学式（ＨＴ−２）又は（ＨＴ−３）で表される化合物（以下、それぞれを、化合物（ＨＴ−２）及び（ＨＴ−３）と記載することがある）が挙げられる。
【０１３０】
【化３５】
2018087940.tif 000037
【０１３１】
化合物（１０）は、例えば、公知の方法を適宜適用することにより、製造することができる。化合物（１１）は、例えば、以下の方法で製造することができる。化合物（１１）は、例えば、反応式（ｒ−１）、（ｒ−２）及び（ｒ−３）で表される反応（以下、反応（ｒ−１）、（ｒ−２）及び（ｒ−３）と記載する）に従って、又はこれに準ずる方法に従って、製造される。
【０１３２】
【化３６】
2018087940.tif 000038
【０１３３】
反応（ｒ−１）では、１モル当量の化学式（Ａ１）で表される化合物（以下、化合物（Ａ１）と記載する）と、１モル当量の亜リン酸トリエチルとを反応させて、１モル当量の化学式（Ｂ１）で表される化合物（以下、化合物（Ｂ１）と記載する）を得る。反応（ｒ−１）では、１モルの化合物（Ａ１）に対して、１モル以上２．５モル以下の亜リン酸トリエチルを添加することが好ましい。反応（ｒ−１）の反応温度は１６０℃以上２００℃以下であることが好ましい。反応（ｒ−１）の反応時間は２時間以上１０時間以下であることが好ましい。
【０１３４】
反応（ｒ−２）では、１モル当量の化学式（Ａ２）で表される化合物（以下、化合物（Ａ２）と記載する）と、１モル当量の亜リン酸トリエチルとを反応させて、１モル当量の化学式（Ｂ２）で表される化合物（以下、化合物（Ｂ２）と記載する）を得る。反応（ｒ−２）は、化合物（Ａ１）を化合物（Ａ２）に変更した以外は、反応（ｒ−１）と同じ方法で行うことができる。
【０１３５】
【化３７】
2018087940.tif 000039
【０１３６】
反応（ｒ−３）では、１モル当量の化合物（Ｃ）と、１モル当量の化合物（Ｂ１）と、１モル当量の化合物（Ｂ２）とを反応させて、１モル当量の化合物（１１）を得る。１モルの化合物（Ｃ）に対して、１モル以上５モル以下の化合物（Ｂ１）を添加することが好ましい。１モルの化合物（Ｃ）に対して、１モル以上５モル以下の化合物（Ｂ２）を添加することが好ましい。反応（ｒ−３）の反応温度は０℃以上５０℃以下であることが好ましい。反応（ｒ−３）の反応時間は１０分以上２４時間以下であることが好ましい。反応（ｒ−３）は不活性ガス（例えば、アルゴンガス）の雰囲気下で行われてもよい。
【０１３７】
反応（ｒ−３）は、塩基の存在下で行われてもよい。塩基としては、例えば、ナトリウムアルコキシド（具体的には、ナトリウムメトキシド又はナトリウムエトキシド）、金属水素化物（具体的には、水素化ナトリウム又は水素化カリウム）又は金属塩（具体的には、ｎ−ブチルリチウム）が挙げられる。塩基としては、ナトリウムメトキシドが好ましい。これらの塩基は１種を単独で用いてもよく、２種以上を組み合わせて用いてもよい。塩基の添加量は、１モルの化合物（Ｃ）に対して、１モル以上３モル以下であることが好ましい。
【０１３８】
反応（ｒ−３）は、溶媒中で行われてもよい。溶媒としては、例えば、エーテル類（具体的には、テトラヒドロフラン、ジエチルエーテル又はジオキサン）、ハロゲン化炭化水素（具体的には、塩化メチレン、クロロホルム又はジクロロエタン）又は芳香族炭化水素（具体的には、ベンゼン又はトルエン）が挙げられる。溶媒としては、テトラヒドロフランが好ましい。
【０１３９】
反応（ｒ−３）で得られた反応生成物を、必要に応じて精製することにより、目的化合物である化合物（１１）を単離することができる。精製方法としては、公知の方法が適宜採用され、例えば晶析又はシリカゲルクロマトグラフィーが挙げられる。精製に使用する溶媒としては、例えば、クロロホルム、ヘキサン、又はクロロホルムとヘキサンとの混合溶媒が挙げられる。
【０１４０】
感光体の耐摩耗性及び表面外観を向上させるためには、正孔輸送剤としては、化合物（ＨＴ−１）、（ＨＴ−２）又は（ＨＴ−３）が好ましく、化合物（ＨＴ−２）又は（ＨＴ−３）がより好ましい。
【０１４１】
感光体の耐摩耗性及び表面外観を向上させるためには、ポリアリレート樹脂（１）と化合物（１０）又は（１１）とを電荷輸送層が含むことが好ましく、ポリアリレート樹脂（１）と化合物（１１）とを電荷輸送層が含むことが更に好ましい。同じ理由から、ポリアリレート樹脂（１）と（ＨＴ−１）、（ＨＴ−２）又は（ＨＴ−３）とを電荷輸送層が含むことが好ましく、ポリアリレート樹脂（１）と化合物（ＨＴ−２）又は（ＨＴ−３）とを電荷輸送層が含むことが更に好ましい。
【０１４２】
感光体の耐摩耗性及び表面外観を向上させるためには、ポリアリレート樹脂（１Ａ）と化合物（１０）又は（１１）とを電荷輸送層が含むことが好ましく、ポリアリレート樹脂（１Ａ）と化合物（１１）とを電荷輸送層が含むことがより好ましい。同じ理由から、ポリアリレート樹脂（１Ａ）と（ＨＴ−１）、（ＨＴ−２）又は（ＨＴ−３）とを電荷輸送層が含むことが好ましく、ポリアリレート樹脂（１Ａ）と化合物（ＨＴ−２）又は（ＨＴ−３）とを電荷輸送層が含むことがより好ましい。
【０１４３】
感光体の耐摩耗性及び表面外観を向上させるためには、ポリアリレート樹脂（１Ｂ）と化合物（１０）又は（１１）とを電荷輸送層が含むことが好ましく、ポリアリレート樹脂（１Ｂ）と化合物（１１）とを電荷輸送層が含むことがより好ましい。同じ理由から、ポリアリレート樹脂（１Ｂ）と（ＨＴ−１）、（ＨＴ−２）又は（ＨＴ−３）とを電荷輸送層が含むことが好ましく、ポリアリレート樹脂（１Ｂ）と化合物（ＨＴ−２）又は（ＨＴ−３）とを電荷輸送層が含むことがより好ましい。
【０１４４】
感光体の耐摩耗性及び表面外観を向上させるためには、以下に示すバインダー樹脂と正孔輸送剤とを電荷輸送層が含むことが好ましい。
バインダー樹脂がポリアリレート樹脂（１−１）であり、正孔輸送剤が化合物（１０）であるか；
バインダー樹脂がポリアリレート樹脂（１−２）であり、正孔輸送剤が化合物（１０）であるか；
バインダー樹脂がポリアリレート樹脂（１−３）であり、正孔輸送剤が化合物（１０）であるか；
バインダー樹脂がポリアリレート樹脂（１−４）であり、正孔輸送剤が化合物（１０）であるか；
バインダー樹脂がポリアリレート樹脂（１−５）であり、正孔輸送剤が化合物（１０）であるか；又は
バインダー樹脂がポリアリレート樹脂（１−１）であり、正孔輸送剤が化合物（１１）である。
【０１４５】
感光体の耐摩耗性及び表面外観を向上させるためには、以下に示すバインダー樹脂と正孔輸送剤とフィラー粒子とを電荷輸送層が含むことが好ましい。
バインダー樹脂がポリアリレート樹脂（１−１）であり、正孔輸送剤が化合物（１０）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−２）であり、正孔輸送剤が化合物（１０）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−３）であり、正孔輸送剤が化合物（１０）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−４）であり、正孔輸送剤が化合物（１０）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−５）であり、正孔輸送剤が化合物（１０）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−１）であり、正孔輸送剤が化合物（１０）であり、フィラー粒子が、平均一次粒径が５ｎｍ以上１０ｎｍ未満であり、化学式（９）で表される基を表面に有するシリカ粒子であるか；
バインダー樹脂がポリアリレート樹脂（１−１）であり、正孔輸送剤が化合物（１０）であり、フィラー粒子が、平均一次粒径が３０ｎｍ以上５０ｎｍ未満であり、化学式（９）で表される基を表面に有するシリカ粒子であるか；
バインダー樹脂がポリアリレート樹脂（１−１）であり、正孔輸送剤が化合物（１０）であり、フィラー粒子が、平均一次粒径が５０ｎｍ以上１５０ｎｍ以下であり、化学式（９）で表される基を表面に有するシリカ粒子であるか；
バインダー樹脂がポリアリレート樹脂（１−１）であり、正孔輸送剤が化合物（１０）であり、フィラー粒子が、平均一次粒径が５００ｎｍ以上１０００ｎｍ以下であるシリコーン樹脂粒子であるか；
バインダー樹脂がポリアリレート樹脂（１−１）であり、正孔輸送剤が化合物（１０）であり、フィラー粒子が、平均一次粒径が１０ｎｍ以上３０ｎｍ未満であり、ジメチルジクロロシランを含む表面層を有するシリカ粒子であるか；
バインダー樹脂がポリアリレート樹脂（１−１）であり、正孔輸送剤が化合物（１０）であり、フィラー粒子が、平均一次粒径が１０ｎｍ以上３０ｎｍ未満であり、ポリジメチルシロキサンを含む表面層を有するシリカ粒子であるか；
バインダー樹脂がポリアリレート樹脂（１−１）であり、正孔輸送剤が化合物（１１）であり、フィラー粒子が、平均一次粒径が１０ｎｍ以上３０ｎｍ未満であり、化学式（９）で表される基を表面に有するシリカ粒子であるか；又は
バインダー樹脂がポリアリレート樹脂（１−１）であり、正孔輸送剤が化合物（１１）であり、フィラー粒子が、平均一次粒径が５０ｎｍ以上１５０ｎｍ以下であり、化学式（９）で表される基を表面に有するシリカ粒子である。
【０１４６】
感光体の耐摩耗性及び表面外観を向上させるためには、以下に示すバインダー樹脂と正孔輸送剤とを電荷輸送層が含むことがより好ましい。
バインダー樹脂がポリアリレート樹脂（１−１）であり、正孔輸送剤が化合物（ＨＴ−１）であるか；
バインダー樹脂がポリアリレート樹脂（１−２）であり、正孔輸送剤が化合物（ＨＴ−１）であるか；
バインダー樹脂がポリアリレート樹脂（１−３）であり、正孔輸送剤が化合物（ＨＴ−１）であるか；
バインダー樹脂がポリアリレート樹脂（１−４）であり、正孔輸送剤が化合物（ＨＴ−１）であるか；
バインダー樹脂がポリアリレート樹脂（１−５）であり、正孔輸送剤が化合物（ＨＴ−１）であるか；バインダー樹脂がポリアリレート樹脂（１−１）であり、正孔輸送剤が化合物（ＨＴ−２）であるか；又は
バインダー樹脂がポリアリレート樹脂（１−１）であり、正孔輸送剤が化合物（ＨＴ−３）である。
【０１４７】
感光体の耐摩耗性及び表面外観を向上させるためには、以下に示すバインダー樹脂と正孔輸送剤とフィラー粒子とを電荷輸送層が含むことが好ましい。
バインダー樹脂がポリアリレート樹脂（１−１）であり、正孔輸送剤が化合物（ＨＴ−１）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−２）であり、正孔輸送剤が化合物（ＨＴ−１）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−３）であり、正孔輸送剤が化合物（ＨＴ−１）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−４）であり、正孔輸送剤が化合物（ＨＴ−１）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−５）であり、正孔輸送剤が化合物（ＨＴ−１）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−１）であり、正孔輸送剤が化合物（ＨＴ−１）であり、フィラー粒子が、平均一次粒径が５ｎｍ以上１０ｎｍ未満であり、化学式（９）で表される基を表面に有するシリカ粒子であるか；
バインダー樹脂がポリアリレート樹脂（１−１）であり、正孔輸送剤が化合物（ＨＴ−１）であり、フィラー粒子が、平均一次粒径が３０ｎｍ以上５０ｎｍ未満であり、化学式（９）で表される基を表面に有するシリカ粒子であるか；
バインダー樹脂がポリアリレート樹脂（１−１）であり、正孔輸送剤が化合物（ＨＴ−１）であり、フィラー粒子が、平均一次粒径が５０ｎｍ以上１５０ｎｍ以下であり、化学式（９）で表される基を表面に有するシリカ粒子であるか；
バインダー樹脂がポリアリレート樹脂（１−１）であり、正孔輸送剤が化合物（ＨＴ−１）であり、フィラー粒子が、平均一次粒径が５００ｎｍ以上１０００ｎｍ以下であるシリコーン樹脂粒子であるか；
バインダー樹脂がポリアリレート樹脂（１−１）であり、正孔輸送剤が化合物（ＨＴ−１）であり、フィラー粒子が、平均一次粒径が１０ｎｍ以上３０ｎｍ未満であり、ジメチルジクロロシランを含む表面層を有するシリカ粒子であるか；
バインダー樹脂がポリアリレート樹脂（１−１）であり、正孔輸送剤が化合物（ＨＴ−１）であり、フィラー粒子が、平均一次粒径が１０ｎｍ以上３０ｎｍ未満であり、ポリジメチルシロキサンを含む表面層を有するシリカ粒子であるか；
バインダー樹脂がポリアリレート樹脂（１−１）であり、正孔輸送剤が化合物（ＨＴ−２）であり、フィラー粒子が、平均一次粒径が１０ｎｍ以上３０ｎｍ未満であり、化学式（９）で表される基を表面に有するシリカ粒子であるか；
バインダー樹脂がポリアリレート樹脂（１−１）であり、正孔輸送剤が化合物（ＨＴ−２）であり、フィラー粒子が、平均一次粒径が５０ｎｍ以上１５０ｎｍ以下であり、化学式（９）で表される基を表面に有するシリカ粒子であるか；又は
バインダー樹脂がポリアリレート樹脂（１−１）であり、正孔輸送剤が化合物（ＨＴ−３）であり、フィラー粒子が、平均一次粒径が１０ｎｍ以上３０ｎｍ未満であり、化学式（９）で表される基を表面に有するシリカ粒子である。
【０１４８】
化合物（１０）又は（１１）の含有量は、正孔輸送剤の質量に対して、８０質量％以上であることが好ましく、９０質量％以上であることがより好ましく、１００質量％であることが特に好ましい。正孔輸送剤の質量に対する化合物（１０）又は（１１）の含有量１００質量％であるとき、電荷輸送層は、正孔輸送剤として、化合物（１０）又は（１１）のみを含有する。
【０１４９】
（ベース樹脂）
ベース樹脂は、感光体に適用できる限り、特に限定されない。ベース樹脂としては、例えば、熱可塑性樹脂、熱硬化性樹脂又は光硬化性樹脂が挙げられる。熱可塑性樹脂としては、例えば、スチレン系樹脂、スチレン−ブタジエン共重合体、スチレン−アクリロニトリル共重合体、スチレン−マレイン酸共重合体、スチレン−アクリル酸系共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂又はポリエステル樹脂が挙げられる。熱硬化性樹脂としては、例えば、シリコーン樹脂、エポキシ樹脂、フェノール樹脂、尿素樹脂、メラミン樹脂又はその他架橋性の熱硬化性樹脂が挙げられる。光硬化性樹脂としては、例えば、エポキシアクリル酸系樹脂又はウレタン−アクリル酸系樹脂が挙げられる。これらは１種単独で用いてもよいし、２種以上を組み合わせて用いてもよい。
【０１５０】
電荷発生層に含有されるベース樹脂は、電荷輸送層に含有されるバインダー樹脂とは異なることが好ましい。積層型感光体の製造では、例えば、導電性基体上に電荷発生層が形成され、電荷発生層上に電荷輸送層が形成される。その際に、電荷発生層上に、電荷輸送層用塗布液が塗布される。そのため、電荷発生層は、電荷輸送層用塗布液の溶剤に溶解しないことが好ましいからである。
【０１５１】
（添加剤）
添加剤としては、例えば、電子アクセプター化合物、劣化防止剤（より具体的には、酸化防止剤、ラジカル捕捉剤、消光剤又は紫外線吸収剤等）、軟化剤、表面改質剤、増量剤、増粘剤、分散安定剤、ワックス、ドナー、界面活性剤又はレベリング剤が挙げられる。酸化防止剤としては、例えば、ヒンダードフェノール化合物、ヒンダードアミン化合物、チオエーテル化合物又はホスファイト化合物が挙げられる。これらの酸化防止剤の中でも、ヒンダードフェノール化合物及びヒンダードアミン化合物が好ましい。電子アクセプター化合物としては、３，３’，５，５’−テトラ−ｔｅｒｔ−ブチル−４，４’−ジフェノキノンが好ましい。
【０１５２】
＜中間層＞
中間層は、例えば、無機粒子及び中間層に用いられる樹脂（中間層用樹脂）を含有する。中間層を介在させると、リーク発生を抑制し得る程度の絶縁状態を維持しつつ、感光体を露光した時に発生する電流の流れを円滑にして、電気抵抗の上昇を抑えることができる。
【０１５３】
無機粒子としては、例えば、金属（より具体的には、アルミニウム、鉄又は銅等）の粒子、金属酸化物（より具体的には、酸化チタン、アルミナ、酸化ジルコニウム、酸化スズ又は酸化亜鉛等）の粒子又は非金属酸化物（より具体的には、シリカ等）の粒子が挙げられる。これらの無機粒子は、１種を単独で用いてもよいし、２種以上を併用してもよい。なお、無機粒子は、表面処理を施してもよい。
【０１５４】
中間層用樹脂としては、中間層を形成する樹脂として用いることができる限り、特に限定されない。中間層は、添加剤を含有してもよい。中間層に含有される添加剤の例は、感光層に含有される添加剤の例と同じである。
【０１５５】
＜感光体の製造方法＞
感光体の製造方法は感光層形成工程を含む。感光層形成工程は、電荷発生層形成工程と電荷輸送層形成工程とを含む。電荷発生層形成工程では、まず、電荷発生層用塗布液を調製する。電荷発生層用塗布液は、電荷発生層を形成するための塗布液である。電荷発生層用塗布液を導電性基体上に塗布する。次いで、塗布した電荷発生層用塗布液に含まれる溶剤の少なくとも一部を除去して電荷発生層を形成する。電荷発生層用塗布液は、例えば、電荷発生剤と、溶剤と、必要に応じて添加される成分（例えば、ベース樹脂又は添加剤）を含む。このような電荷発生層用塗布液は、電荷発生剤及び必要に応じて添加される成分を溶剤に溶解又は分散させることにより調製される。
【０１５６】
電荷輸送層形成工程では、まず、電荷輸送層用塗布液を調製する。電荷輸送層用塗布液は、電荷輸送層を形成するための塗布液である。電荷輸送層用塗布液を電荷発生層の上に塗布する。次いで、塗布した電荷輸送層用塗布液に含まれる溶剤の少なくとも一部を除去して電荷輸送層を形成する。電荷輸送層用塗布液は、バインダー樹脂としてのポリアリレート樹脂（１）と、フィラー粒子と、溶剤とを少なくとも含む。電荷輸送層用塗布液は、ポリアリレート樹脂（１）とフィラー粒子とを溶剤に溶解又は分散させることにより調製することができる。電荷輸送層用塗布液には、必要に応じて正孔輸送剤と添加剤とを加えてもよい。
【０１５７】
電荷発生層用塗布液及び電荷輸送層用塗布液（以下、塗布液と記載することがある）に含有される溶剤は、塗布液に含まれる各成分を溶解又は分散できれば、特に限定されない。溶剤としては、例えば、アルコール（より具体的には、メタノール、エタノール、イソプロパノール又はブタノール等）、脂肪族炭化水素（より具体的には、ｎ−ヘキサン、オクタン又はシクロヘキサン等）、芳香族炭化水素（より具体的には、ベンゼン、トルエン又はキシレン等）、ハロゲン化炭化水素（より具体的には、ジクロロメタン、ジクロロエタン、四塩化炭素又はクロロベンゼン等）、エーテル（より具体的には、ジオキサン、ジメチルエーテル、ジエチルエーテル、テトラヒドロフラン、エチレングリコールジメチルエーテル又はジエチレングリコールジメチルエーテル等）、ケトン（より具体的には、アセトン、メチルエチルケトン又はシクロヘキサノン等）、エステル（より具体的には、酢酸エチル又は酢酸メチル等）、ジメチルホルムアルデヒド、ジメチルホルムアミド又はジメチルスルホキシドが挙げられる。これらの溶剤は、単独で用いてもよいし、２種以上を組み合わせて用いてもよい。これらの溶剤のうち、非ハロゲン溶剤（ハロゲン化炭化水素以外の溶剤）を用いることが好ましい。
【０１５８】
電荷輸送層用塗布液に含有される溶剤は、電荷発生層用塗布液に含有される溶剤と、異なることが好ましい。電荷発生層上に電荷輸送層用塗布液を塗布する場合に、電荷発生層が電荷輸送層用塗布液の溶剤に溶解しないことが好ましいからである。
【０１５９】
塗布液は、それぞれ各成分を混合し、溶剤に分散することにより調製される。混合又は分散には、例えば、ビーズミル、ロールミル、ボールミル、アトライター、ペイントシェーカー又は超音波分散器を用いることができる。
【０１６０】
各成分の分散性又は形成される各々の層の表面平滑性を向上させるために、塗布液は、例えば、界面活性剤又はレベリング剤を含有してもよい。
【０１６１】
塗布液を塗布する方法としては、塗布液を均一に塗布できる方法であれば、特に限定されない。塗布方法としては、例えば、ディップコート法、スプレーコート法、スピンコート法又はバーコート法が挙げられる。
【０１６２】
塗布液に含まれる溶剤の少なくとも一部を除去する方法としては、塗布液中の溶剤を蒸発させ得る方法であれば、特に限定されない。除去する方法としては、例えば、加熱、減圧又は加熱と減圧との併用が挙げられる。より具体的には、高温乾燥機又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１６３】
なお、感光体の製造方法は、必要に応じて中間層を形成する工程を更に有してもよい。中間層を形成する工程は、公知の方法を適宜選択することができる。
【実施例】
【０１６４】
以下、実施例を用いて本発明を更に具体的に説明する。なお、本発明は実施例の範囲に何ら限定されない。
【０１６５】
感光体の電荷発生層を形成するための材料として、以下の電荷発生剤を準備した。また、感光体の電荷輸送層を形成するための材料として、以下の正孔輸送剤、フィラー粒子、及びバインダー樹脂を準備した。
【０１６６】
（電荷発生剤）
電荷発生剤として、実施形態で述べた化学式（ＣＧＭ−２）で表されるＹ型チタニルフタロシアニンを準備した。
【０１６７】
（正孔輸送剤）
正孔輸送剤として、実施形態で述べた化合物（ＨＴ−１）、化合物（ＨＴ−２）及び化合物（ＨＴ−３）を準備した。
【０１６８】
（フィラー粒子）
表１に示すフィラー粒子（Ｆ１）〜（Ｆ７）を準備した。表１中、ＨＭＤＳはヘキサメチルジシラザンを示し、ＡＥＲＯＳＩＬは登録商標である。各フィラー粒子は、表１に示す材質の粒子が、表１に示す表面処理剤で表面処理されていた。また、フィラー粒子（Ｆ１）〜（Ｆ４）の各々は、表面に化学式（９）で表される基を有するシリカ粒子であった。
【０１６９】
【表１】
2018087940.tif 000040
【０１７０】
（バインダー樹脂）
バインダー樹脂として、化学式（Ｒ−１）〜（Ｒ−７）で表されるポリアリレート樹脂（以下、それぞれをポリアリレート樹脂（Ｒ−１）〜（Ｒ−７）と記載することがある）の各々を作製した。なお、化学式（Ｒ−５）は、実施形態で述べた化学式（１−５）に相当する。
【０１７１】
【化３８】
2018087940.tif 000041
【０１７２】
【化３９】
2018087940.tif 000042
【０１７３】
［ポリアリレート樹脂（Ｒ−１）の作製］
三口フラスコを反応容器として用いた。この三口フラスコは、温度計、三方コック及び容量２００ｍＬの滴下ロートを備えていた。反応容器に１，１−ビス（４−ヒドロキシ−３−メチルフェニル）シクロヘキサン（実施形態で述べた化合物（ＢＰ−１））１２．２４ｇ（４１．２８ミリモル）と、ｔｅｒｔ−ブチルフェノール０．０６２ｇ（０．４１３ミリモル）と、水酸化ナトリウム３．９２ｇ（９８ミリモル）と、ベンジルトリブチルアンモニウムクロライド０．１２０ｇ（０．３８４ミリモル）とを投入した。次いで、反応容器内の空気をアルゴンガスで置換した。反応容器の内容物に水６００ｍＬを加えた。反応容器の内容物を２０℃で１時間攪拌した。次いで、反応容器の内容物の温度が１０℃になるまで反応容器の内容物を冷却して、アルカリ性水溶液Ｉを得た。
【０１７４】
一方、ビフェニル−４，４’−ジカルボン酸ジクロリド（実施形態で述べた化合物（ＤＣ−３）のジクロリド）４．５２ｇ（１６．２ミリモル）と、ナフタレン−２，６−ジカルボン酸ジクロリド（実施形態で述べた化合物（ＤＣ−５）のジクロリド）４．１０ｇ（１６．２ミリモル）とを、クロロホルム３００ｇに溶解させて、クロロホルム溶液ＩＩを得た。
【０１７５】
次いで、アルカリ性水溶液Ｉを１０℃で攪拌しながら、アルカリ性水溶液Ｉにクロロホルム溶液ＩＩを投入した。これにより、重合反応を開始させた。反応容器の内容物の温度（液温）を１３±３℃に調節しながら、反応容器の内容物を３時間攪拌して重合反応を進行させた。次いで、デカントを用いて反応容器の内容物における上層（水層）を除去し、有機層を得た。次いで、容量２Ｌの三角フラスコに、イオン交換水５００ｍＬを入れた。フラスコ内容物に、得られた有機層を加えた。フラスコ内容物に、クロロホルム３００ｇ及び酢酸６ｍＬを更に加えた。次いで、フラスコ内容物を、室温（２５℃）で３０分間攪拌した。その後、デカントを用いてフラスコ内容物における上層（水層）を除去し、有機層を得た。分液ロートを用いて、得られた有機層をイオン交換水５００ｍＬで洗浄した。イオン交換水による洗浄を８回繰り返した。その結果、水洗した有機層が得られた。水洗した有機層をろ過し、ろ液を得た。容量３Ｌのビーカーに１．５Ｌのメタノールを投入した。メタノールを攪拌した状態で、ろ液（有機層）をゆっくりと滴下し、沈殿物を得た。沈殿物をろ過により取り出した。得られた沈殿物を温度７０℃で１２時間真空乾燥させた。その結果、ポリアリレート樹脂（Ｒ−１）が得られた。ポリアリレート樹脂（Ｒ−１）の１２．２ｇであり、収率は７７モル％であった。得られたポリアリレート樹脂（Ｒ−１）の粘度平均分子量は、４６，０００であった。
【０１７６】
［ポリアリレート樹脂（Ｒ−２）の作製］
次の点を変更した以外は、ポリアリレート樹脂（Ｒ−１）の作製と同じ方法で、ポリアリレート樹脂（Ｒ−２）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−１）のジクロリド１６．２ミリモル及び化合物（ＤＣ−５）のジクロリド１６．２ミリモルに変更した。得られたポリアリレート樹脂（Ｒ−２）の粘度平均分子量は、４７，５００であった。
【０１７７】
［ポリアリレート樹脂（Ｒ−３）の作製］
次の点を変更した以外は、ポリアリレート樹脂（Ｒ−１）の作製と同じ方法で、ポリアリレート樹脂（Ｒ−３）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−３）のジクロリド１６．２ミリモル及び化合物（ＤＣ−１）のジクロリド１６．２ミリモルに変更した。得られたポリアリレート樹脂（Ｒ−３）の粘度平均分子量は、４６，５００であった。
【０１７８】
［ポリアリレート樹脂（Ｒ−４）の作製］
次の点を変更した以外は、ポリアリレート樹脂（Ｒ−１）の作製と同じ方法で、ポリアリレート樹脂（Ｒ−４）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−２）のジクロリド１６．２ミリモル及び化合物（ＤＣ−１）のジクロリド１６．２ミリモルに変更した。得られたポリアリレート樹脂（Ｒ−４）の粘度平均分子量は、４８，２００であった。
【０１７９】
［ポリアリレート樹脂（Ｒ−５）の作製］
次の点を変更した以外は、ポリアリレート樹脂（Ｒ−１）の作製と同じ方法で、ポリアリレート樹脂（Ｒ−５）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−２）のジクロリド３２．４ミリモルに変更した。得られたポリアリレート樹脂（Ｒ−５）の粘度平均分子量は、４７，６００であった。
【０１８０】
［ポリアリレート樹脂（Ｒ−６）の作製］
次の点を変更した以外は、ポリアリレート樹脂（Ｒ−１）の作製と同じ方法で、ポリアリレート樹脂（Ｒ−６）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−３）のジクロリド２２．７ミリモル及び化合物（ＤＣ−５）のジクロリド９．７ミリモルに変更した。得られたポリアリレート樹脂（Ｒ−６）の粘度平均分子量は、４９，９００であった。
【０１８１】
［ポリアリレート樹脂（Ｒ−７）の作製］
次の点を変更した以外は、ポリアリレート樹脂（Ｒ−１）の作製と同じ方法で、ポリアリレート樹脂（Ｒ−７）を作製した。化合物（ＤＣ−３）のジクロリド４．５２ｇ（１６．２ミリモル）及び化合物（ＤＣ−５）のジクロリド４．１０ｇ（１６．２ミリモル）を、化合物（ＤＣ−３）のジクロリド９．７ミリモル及び化合物（ＤＣ−５）のジクロリド２２．７ミリモルに変更した。得られたポリアリレート樹脂（Ｒ−７）の粘度平均分子量は、５１，２００であった。
【０１８２】
次に、プロトン核磁気共鳴分光計（日本分光株式会社製、３００ＭＨｚ）を用いて、作製したポリアリレート樹脂（Ｒ−１）〜（Ｒ−７）の1Ｈ−ＮＭＲスペクトルを測定した。溶媒としてＣＤＣｌ3を用いた。内部標準試料としてテトラメチルシラン（ＴＭＳ）を用いた。これらのうちポリアリレート樹脂（Ｒ−１）、（Ｒ−２）及び（Ｒ−３）を代表例として挙げる。図２は、ポリアリレート樹脂（Ｒ−１）の1Ｈ−ＮＭＲスペクトルを示す。図３は、ポリアリレート樹脂（Ｒ−２）の1Ｈ−ＮＭＲスペクトルを示す。図４は、ポリアリレート樹脂（Ｒ−３）の1Ｈ−ＮＭＲスペクトルを示す。図２〜図４の横軸は化学シフト（単位：ｐｐｍ）を示し、縦軸は信号強度（単位：任意単位）を示す。
【０１８３】
1Ｈ−ＮＭＲスペクトルにより、ポリアリレート樹脂（Ｒ−１）、（Ｒ−２）及び（Ｒ−３）が得られていることを確認した。他のポリアリレート樹脂（Ｒ−４）〜（Ｒ−７）についても同じように、1Ｈ−ＮＭＲスペクトルにより、それぞれポリアリレート樹脂（Ｒ−４）〜（Ｒ−７）が得られていることを確認した。
【０１８４】
ポリアリレート樹脂（Ｒ−１）〜（Ｒ−７）に加えて、化学式（Ｒ−Ｂ１）〜（Ｒ−Ｂ４）で表されるポリアリレート樹脂（以下、それぞれをポリアリレート樹脂（Ｒ−Ｂ１）〜（Ｒ−Ｂ４）と記載することがある）も準備した。化学式（Ｒ−Ｂ１）〜（Ｒ−Ｂ４）中の繰り返し単位に付された添え字は、各々、樹脂に含まれる繰り返し単位の総数に対する、添え字が付された繰り返し単位の数の百分率を示す。ポリアリレート樹脂（Ｒ−Ｂ１）〜（Ｒ−Ｂ４）の粘度平均分子量は、各々、４６，５００、４９，０００、４８，０００及び４８，２００であった。
【０１８５】
【化４０】
2018087940.tif 000043
【０１８６】
【化４１】
2018087940.tif 000044
【０１８７】
【化４２】
2018087940.tif 000045
【０１８８】
【化４３】
2018087940.tif 000046
【０１８９】
＜感光体の製造＞
上述した電荷発生剤、正孔輸送剤、フィラー粒子及びバインダー樹脂を用いて、感光体（Ａ−１）〜（Ａ−１９）及び（Ｂ−１）〜（Ｂ−６）を製造した。
【０１９０】
（感光体（Ａ−１）の製造）
まず、中間層を形成した。表面処理された酸化チタン（テイカ株式会社製「試作品ＳＭＴ−Ａ」、数平均一次粒径１０ｎｍ）を準備した。詳しくは、アルミナとシリカとを用いて酸化チタンを表面処理し、表面処理された酸化チタンを湿式分散しながらメチルハイドロジェンポリシロキサンを用いて更に表面処理したものを準備した。次いで、表面処理された酸化チタン（２質量部）と、ポリアミド樹脂（東レ株式会社製「アミラン（登録商標）ＣＭ８０００」、ポリアミド６、ポリアミド１２、ポリアミド６６及びポリアミド６１０の四元共重合ポリアミド樹脂）（１質量部）とを、溶剤に対して添加した。溶剤は、メタノール（１０質量部）、ブタノール（１質量部）及びトルエン（１質量部）の混合溶剤であった。ビーズミルを用いて、これらの材料及び溶剤を５時間混合し、溶剤中に材料を分散させた。これにより、中間層用塗布液を得た。得られた中間層用塗布液を、目開き５μｍのフィルターを用いてろ過した。その後、ディップコート法を用いて、導電性基体の表面に中間層用塗布液を塗布した。導電性基体としては、アルミニウム製のドラム状支持体（直径３０ｍｍ、全長２４６ｍｍ）を用いた。続いて、塗布した中間層用塗布液を１３０℃で３０分間乾燥させて、導電性基体上に中間層（膜厚１．５μｍ）を形成した。
【０１９１】
次に、電荷発生層を形成した。詳しくは、電荷発生剤としてのＹ型チタニルフタロシアニン（１．５質量部）と、ベース樹脂としてのポリビニルアセタール樹脂（積水化学工業株式会社製「エスレックＢＸ−５」）（１質量部）とを、プロピレングリコールモノメチルエーテル（４０質量部）及びテトラヒドロフラン（４０質量部）を含む溶剤に添加した。ビーズミルを用いて、これらの材料及び溶剤を１２時間混合し、溶剤中に材料を分散させて、電荷発生層用塗布液を作製した。得られた電荷発生層用塗布液を、目開き３μｍのフィルターを用いてろ過した。次いで、得られたろ液を、中間層上にディップコート法を用いて塗布し、５０℃で５分間乾燥させた。これにより、中間層上に電荷発生層（膜厚０．３μｍ）を形成した。
【０１９２】
次に、電荷輸送層を形成した。詳しくは、正孔輸送剤としての化合物（ＨＴ−１）５０質量部と、ヒンダードフェノール酸化防止剤（ＢＡＳＦ株式会社製「イルガノックス（登録商標）１０１０」）２質量部と、３，３’，５，５’−テトラ−ｔｅｒｔ−ブチル−４，４’−ジフェノキノン２質量部と、バインダー樹脂としてのポリアリレート樹脂（Ｒ−１）１００質量部と、フィラー粒子（Ｆ１）５質量部と、溶剤としてのテトラヒドロフラン３５０質量部と、溶剤としてのトルエン３５０質量部とを、循環型超音波分散装置を用いて、１２時間混合し、溶剤中に材料を分散させた。これにより、電荷輸送層用塗布液を調製した。得られた電荷輸送層用塗布液を、電荷発生層上にディップコート法を用いて塗布し、１２０℃で４０分間乾燥させた。これにより、電荷発生層上に電荷輸送層（膜厚３０μｍ）を形成した。その結果、感光体（Ａ−１）が得られた。感光体（Ａ−１）は、積層型電子写真感光体であった。感光体（Ａ−１）において、導電性基体上に中間層が、中間層上に電荷発生層が、電荷発生層上に電荷輸送層が備えられていた。
【０１９３】
（感光体（Ａ−２）〜（Ａ−１９）及び（Ｂ−１）〜（Ｂ−６）の製造）
下記（１）〜（４）の点を変更した以外は、感光体（Ａ−１）の製造と同じ方法で、感光体（Ａ−２）〜（Ａ−１９）及び（Ｂ−１）〜（Ｂ−６）の各々を製造した。
（１）感光体（Ａ−１）の製造においてはバインダー樹脂としてポリアリレート樹脂（Ｒ−１）を使用したが、感光体（Ａ−２）〜（Ａ−１９）及び（Ｂ−１）〜（Ｂ−６）の各々の製造においては表２〜表４に示す種類のバインダー樹脂を使用した。
（２）感光体（Ａ−１）の製造においてはフィラー粒子（Ｆ１）を使用したが、感光体（Ａ−２）〜（Ａ−１９）及び（Ｂ−１）〜（Ｂ−６）の各々の製造においては表２〜表４に示す種類のフィラー粒子を使用した。
（３）感光体（Ａ−１）の製造においては５．０質量部のフィラー粒子を添加したが、感光体（Ａ−２）〜（Ａ−１９）及び（Ｂ−１）〜（Ｂ−６）の各々の製造においては表２〜表４に示す量のフィラー粒子を添加した。
（４）感光体（Ａ−１）の製造においては正孔輸送剤として化合物（ＨＴ−１）を使用したが、感光体（Ａ−２）〜（Ａ−１９）及び（Ｂ−１）〜（Ｂ−６）の各々の製造においては表２〜表４に示す種類の正孔輸送剤を使用した。
【０１９４】
＜電気特性の評価＞
感光体（Ａ−１）〜（Ａ−１９）及び感光体（Ｂ−１）〜（Ｂ−６）の各々に対して、電気特性の評価を行った。電気特性の評価環境は、温度２３℃且つ相対湿度５０％ＲＨであった。ドラム感度試験機（ジェンテック株式会社製）を用いて、感光体の表面を−６００Ｖに帯電させた。次いで、単色光（波長：７８０ｎｍ、露光量：１．０μＪ／ｃｍ2）をハロゲンランプの光からバンドパスフィルターを用いて取り出し、感光体の表面に照射した。単色光の照射終了から５０ミリ秒が経過した時点の感光体の表面電位を測定した。測定した表面電位を感光体の感度電位（ＶL、単位：−Ｖ）とした。測定された感光体の感度電位（ＶL）を、表２〜表４に示す。なお、感度電位（ＶL）の絶対値が小さいほど、感光体の電気特性、特に感度特性が優れていることを示す。
【０１９５】
＜外観評価＞
感光体（Ａ−１）〜（Ａ−１９）及び感光体（Ｂ−１）〜（Ｂ−６）の各々に対して、感光体の外観を評価した。詳しくは、感光体の表面全域を、光学顕微鏡（株式会社ニコン製「装置名：ＯＰＴＩＰＨＯＴＯ  ＰＯＬ」）を用いて倍率５倍で観察した。これにより、固形状異物の有無を確認した。確認された固形状異物の大きさ（長径）及び個数に基づいて、以下の基準で感光体の外観を評価した。確認された固形状異物の長径（単位：ｍｍ）及び個数、並びに評価結果を、表２〜表４に示す。なお、評価がＡ、Ｂ又はＣである感光体を、感光体の表面外観が良好であると評価した。
（外観の評価基準）
評価Ａ：固形状異物が全く確認されなかった。
評価Ｂ：長径が０．２０ｍｍ未満である固形状異物が１個確認された。
評価Ｃ：長径が０．２０ｍｍ以上０．３０ｍｍ未満である固形状異物が１個確認された。
評価Ｄ：長径が０．３０ｍｍ以上である固形状異物が１個以上確認された。又は、長径が０．３０ｍｍ未満である固形状異物が２個以上確認された。
【０１９６】
＜耐摩耗性の評価＞
感光体（Ａ−１）〜（Ａ−１９）及び感光体（Ｂ−１）〜（Ｂ−６）の電荷輸送層の各々に対して、耐摩耗性を評価した。まず、感光体の製造において調製した電荷輸送層用塗布液を、アルミパイプ（直径７８ｍｍ）に巻きつけたポリプロピレンシート（厚さ０．３ｍｍ）に塗布した。電荷輸送層用塗布液を塗布したポリプロピレンシートを、１２０℃で４０分間乾燥させた。これにより、ポリプロピレンシート上に厚さ３０μｍの電荷輸送層（評価用シート）が形成された。続けて、ポリプロピレンシートから評価用シートを剥離した。そして、剥離された評価用シートをウィール（テーバー社製「Ｓ−３６」）に貼り付けて、試験片を得た。得られた試験片の質量（摩耗試験前における試験片の質量）Ｍ１を測定した。
【０１９７】
次いで、試験片に対して摩耗試験を行った。詳しくは、試験片をロータリーアブレージョンテスタ（株式会社東洋精機製作所製）の回転台に取り付けた。そして、試験片上に荷重１０００ｇｆの摩耗輪（テーバー社製「Ｈ−１０」）を乗せた状態で、回転台を回転速度６０ｒｐｍで回転させて、１０００回転の摩耗試験を行った。続けて、摩耗試験後における試験片の質量Ｍ２を測定した。そして、試験前後の試験片の質量変化である摩耗減量（Ｍ１−Ｍ２、単位：ｍｇ）を求めた。求めた摩耗減量を、表２〜表４に示す。なお、摩耗減量が９．０ｍｇ以下である感光体を、感光体の耐摩耗性が良好であると評価した。
【０１９８】
表２〜表４中、樹脂、ＨＴＭ、ＨＭＤＳ、部、及びＶLは、各々、バインダー樹脂、正孔輸送剤、ヘキサメチルジシラザン、質量部、及び感度電位を示す。フィラー粒子の量は、１００質量部のバインダー樹脂に対するフィラー粒子の添加量（含有量）を示す。
【０１９９】
【表２】
2018087940.tif 000047
【０２００】
【表３】
2018087940.tif 000048
【０２０１】
【表４】
2018087940.tif 000049
【０２０２】
感光体（Ａ−１）〜（Ａ−１９）の各々は、導電性基体と感光層とを備えていた。感光層は、電荷発生層と、電荷輸送層とを含んでいた。電荷発生層は、電荷発生剤を含んでいた。電荷輸送層は、フィラー粒子とバインダー樹脂とを少なくとも含んでいた。バインダー樹脂が、ポリアリレート樹脂（１）を含んでいた。フィラー粒子の含有量が、１００質量部のバインダー樹脂に対して、０．５質量部以上２０．０質量部以下であった。そのため、表２及び表３から明らかなように、感光体（Ａ−１）〜（Ａ−１９）では、外観評価がＡ、Ｂ又はＣであり、感光体の表面外観が良好であった。また、感光体（Ａ−１）〜（Ａ−１９）では、摩耗減量が９．０ｍｇ以下であり、感光体の耐摩耗性が良好であった。更に、感光体（Ａ−１）〜（Ａ−１９）では、電気特性を低下させることなく、感光体の表面外観及び耐摩耗性が向上していた。
【０２０３】
感光体（Ｂ−１）〜（Ｂ−４）の各々では、電荷輸送層がバインダー樹脂としてポリアリレート樹脂（１）を含んでいなかった。具体的には、感光体（Ｂ−１）〜（Ｂ−４）の各々の電荷輸送層は、ポリアリレート樹脂（Ｒ−Ｂ１）〜（Ｒ−Ｂ４）の各々を含んでいたが、ポリアリレート樹脂（Ｒ−Ｂ１）〜（Ｒ−Ｂ４）の各々は一般式（１）で表されるポリアリレート樹脂ではなかった。そのため、表４から明らかなように、感光体（Ｂ−１）〜（Ｂ−４）の各々では、摩耗減量が９．０ｍｇ超であり、感光体の耐摩耗性が劣っていた。
【０２０４】
感光体（Ｂ−５）では、フィラー粒子の含有量が、１００質量部のバインダー樹脂に対して、２０．０質量部超であった。そのため、表４から明らかなように、感光体（Ｂ−５）では、外観評価がＤであり、感光体の表面外観が劣っていた。
【０２０５】
感光体（Ｂ−６）では、電荷輸送層がフィラー粒子を含んでいなかった。そのため、表４から明らかなように、感光体（Ｂ−６）では、摩耗減量が９．０ｍｇ超であり、感光体の耐摩耗性が劣っていた。
【０２０６】
以上のことから、本発明に係る感光体は、耐摩耗性及び表面外観に優れることが示された。
【産業上の利用可能性】
【０２０７】
本発明に係る感光体は、複合機のような画像形成装置に利用できる。
【符号の説明】
【０２０８】
１          ：感光体
２          ：導電性基体
３          ：感光層
３ａ        ：電荷発生層
３ｂ        ：電荷輸送層
４          ：中間層
【図１】
2018087940.tif 000061
【図２】
2018087940.tif 000062
【図３】
2018087940.tif 000063
【図４】
2018087940.tif 000064